(57)【要約】  溶解又は分散した物質（Ａ）及び少なくとも１種の助剤物質（Ｃ）を含む極性媒体中の処方物を、基体（Ｂ）に施すことにより、溶解又は分散した物質（Ａ）を、少なくとも１種の助剤物質（Ｃ）の使用下に、極性媒体中の処方物（処方物は、水性処方物が好ましい）から、基体（Ｂ）に施す方法であって、助剤物質（Ｃ）のｐＫa値（ｐＫａ値）が、基体（Ｂ）のｐＫa値よりも高く、及び助剤物質（Ｃ）のｐＫa値が、溶解又は分散した物質（Ａ）のｐＫa値よりも高く、及び助剤物質（Ｃ）が、三次元両性コア−シェルポリマーから選ばれることを特徴とする方法。【選択図】なし【特許請求の範囲】
【請求項１】
溶解又は分散した物質（Ａ）及び少なくとも１種の助剤物質（Ｃ）を含む極性媒体中の処方物を、基体（Ｂ）に施すことにより、溶解又は分散した物質（Ａ）を、少なくとも１種の助剤物質（Ｃ）の使用下に、極性媒体中の処方物から、基体（Ｂ）に施す方法であって、
助剤物質（Ｃ）のｐＫa値が、基体（Ｂ）のｐＫa値よりも高く、及び溶解又は分散した物質（Ａ）のｐＫa値よりも高く、及び助剤物質（Ｃ）が、三次元両性コア−シェルポリマーから選ばれることを特徴とする方法。
【請求項２】
溶解又は分散した物質（Ａ）及び少なくとも１種の助剤物質（Ｃ）を含む極性媒体中の処方物を施す直前又は直後のいずれにも、基体（Ｂ）と、アニオン性ポリマーの溶液との接触が行われないことを特徴とする請求項１に記載の方法。
【請求項３】
前記基体が可撓性基体であることを特徴とする請求項１又は２に記載の方法。
【請求項４】
前記三次元両性コア−シェルポリマーが、カチオン性コアを有し、且つ部分的に架橋され、化学的に改質されたポリマーであることを特徴とする請求項１〜３の何れか１項に記載の方法。
【請求項５】
溶解又は分散した物質（Ａ）が、少なくとも１種のアニオン性物質を有することを特徴とする請求項１〜４の何れか１項に記載の方法。
【請求項６】
溶解又は分散した物質（Ａ）が、分子ごとに、少なくとも１個のＳＯ3-又はＯＳＯ3-基を含むことを特徴とする請求項１〜５の何れか１項に記載の方法。
【請求項７】
溶解又は分散した物質（Ａ）が、水溶性染料、自己分散性顔料、分散染料と分散剤との組合せ、又は顔料と分散剤との組合せから選ばれることを特徴とする請求項１〜６の何れか１項に記載の方法。
【請求項８】
インクジェット法として実施されることを特徴とする請求項１〜７の何れか１項に記載の方法。
【請求項９】
基体（Ｂ）として紙が選ばれることを特徴とする請求項１〜８の何れか１項に記載の方法。
【請求項１０】
助剤物質（Ｃ）が、
（Ｃ１）ポリアルキレンポリアミン、ポリアミドアミン、エチレンイミン−グラフトポリアミドアミン、ポリエーテルアミンから選ばれる少なくとも１種の窒素含有ポリマーを、
（Ｃ２）カルボキシル基がフリーであるか又はキャップされて良いα，β−不飽和カルボキシル化合物、カルボキシル基がフリーであるか又はキャップされて良いα−ハロカルボキシル化合物、カルボキシル基がフリーであるか又はキャップされて良いグリシジルカルボキシル化合物、シアノヒドリン、及び少なくとも１種のアルデヒドと少なくとも１種のアルカリ金属シアニドとの混合物から選ばれる少なくとも１種のカルボキシアルキル化試薬、及び
（Ｃ３）場合により、その官能基が、ハロヒドリン、グリシジル、アジリジン、又はイソシアネート単位又はハロゲン原子から選ばれる、少なくとも１種の、少なくとも２官能性の架橋剤、
と反応させることにより得られることを特徴とする請求項１〜９の何れか１項に記載の方法。
【請求項１１】
少なくとも１種の溶解又は分散した物質（Ａ）、及び少なくとも１種の助剤物質（Ｃ）を極性媒体中に含む処方物であって、
助剤物質（Ｃ）のｐＫa値が、溶解又は分散した物質（Ａ）のｐＫa値よりも高く、及び助剤物質（Ｃ）が、三次元両性コア−シェルポリマーから選ばれることを特徴とする処方物。
【請求項１２】
三次元両性コア−シェルポリマーが、カチオン性コアを有し、且つ部分的に架橋され、化学的に改質されたポリマーを含むことを特徴とする請求項１１に記載の処方物。
【請求項１３】
分散又は溶解した物質（Ａ）が、分散染料を含むことを特徴とする請求項１１又は１２に記載の処方物。
【請求項１４】
分散又は溶解した物質（Ａ）が、ＳＯ3-又はＯＳＯ3-基を有する物質を含むことを特徴とする請求項１１〜１３の何れか１項に記載の処方物。
【請求項１５】
助剤物質（Ｃ）が、
（Ｃ１）ポリアルキレンポリアミン、ポリアミドアミン、エチレンイミン−グラフトポリアミドアミン、ポリエーテルアミンから選ばれる少なくとも１種の窒素含有ポリマーを、
（Ｃ２）カルボキシル基がフリーであるか又はキャップされて良いα，β−不飽和カルボキシル化合物、カルボキシル基がフリーであるか又はキャップされて良いα−ハロカルボキシル化合物、カルボキシル基がフリーであるか又はキャップされて良いグリシジルカルボキシル化合物、シアノヒドリン、及び少なくとも１種のアルデヒドと少なくとも１種のアルカリ金属シアニドとの混合物から選ばれる少なくとも１種のカルボキシアルキル化試薬、及び
（Ｃ３）場合により、その官能基が、ハロヒドリン、グリシジル、アジリジン、又はイソシアネート単位又はハロゲン原子から選ばれる、少なくとも１種の、少なくとも２官能性の架橋剤、
と反応させることにより得られることを特徴とする請求項１１〜１４の何れか１項に記載の処方物。
【請求項１６】
請求項１１〜１５の何れか１項に記載の水性処方物を少なくとも１種含むインクジェット法インキセット。
【請求項１７】
請求項１６に記載のインクを少なくとも２種含むインクジェット法インキセット。
【請求項１８】
少なくとも１種の物質（Ａ）を、水性媒体に溶解又は分散させ、及び少なくとも１種の助剤物質（Ｃ）と混合することを含む、請求項１１〜１５の何れか１項に記載の水性処方物を製造する方法。
【請求項１９】
請求項１１〜１５の何れか１項に記載の少なくとも１種の水性処方物を使用することによる、請求項１〜９の少なくとも１項に記載の基体（Ｂ）を印刷する方法。
【請求項２０】
請求項１〜１０の何れか１項に記載の方法で処理された基体。
【請求項２１】
請求項２０に記載の印刷基体を、転写印刷法における転写媒体として使用する方法。
【請求項２２】
請求項２０に記載の印刷基体を転写媒体として使用し、転写印刷法により、ポリエステル又はポリエステル含有材料を着色する方法。
【請求項２３】
請求項２０に記載の印刷基体を使用して着色された、又は請求項２２に記載の方法により着色された、ポリエステル又はポリエステル含有材料。
【発明の詳細な説明】
【技術分野】
【０００１】
本発明は、溶解又は分散した物質（Ａ）及び少なくとも１種の助剤物質（Ｃ）を含む極性媒体中の処方物を、基体（Ｂ）に施すことにより、溶解又は分散した物質（Ａ）を、少なくとも１種の助剤物質（Ｃ）の使用下に、極性媒体中の処方物から、基体（Ｂ）に施す方法であって、助剤物質（Ｃ）のｐＫa値が、基体（Ｂ）のｐＫa値よりも高く、及び溶解又は分散した物質（Ａ）のｐＫa値よりも高く、及び助剤物質（Ｃ）が、三次元両性コア−シェルポリマーから選ばれることを特徴とする方法に関する。
【背景技術】
【０００２】
溶解又は分散した物質(substance)を、場所と時間の制御下に施すことが、しばしば望まれる。例えば、溶解又は分散した着色剤(colorant)での印刷、特にインクジェット法での印刷で、例えば、染料（分散染料を含む）又は顔料(pigment)でのもので、多くの場合、理想的には、ニードルシェープ（針のように鮮明な）画像又はキャラクターを製造するためのものが挙げられる。
【０００３】
溶解又は分散した物質を制御して施すことのみならず、望ましくない拡張(spreading)、又は混合(mixing)、又は移動(migrating)を防止することも必要とされる。
【０００４】
従来技術により提供されているものは、多くの場合、不十分なものである。
【０００５】
例えば、特許文献１（ＪＰ２００４／１５５６８６）及び特許文献２（ＥＰ０９９７５０６Ａ）は、２種以下の印刷処方物を提供しており、この場合一方は着色剤を含み、他方はｐＨ−敏感性(sensitive)ポリマーを含んでいる。しかしながら、この溶液は、多くの場合特殊な印刷機を必要とするので、高価で不便である。また、この溶液は、第１と第２の水性処方物の２つの印刷段階の間で、望ましくない拡張が発生しないことを保証するものではない。更にこの溶液は、多くの場合、印刷ヘッド内で、２種の処方物が互いに反応し、沈殿物を生成し、これにより印刷機が損傷することが観察されている。
【０００６】
特許文献３（ＪＰ−Ａ２０００−１７２０９）は、２種類のインキの組合せを使用することによる印刷紙を提案している。この場合、インキの一方は、ポリエチレンイミンに基づく、少なくとも１種のカチオン性又は両性ポリマーを含み、そして他方は、アニオン性ポリマー、例えば、ポリアクリル酸を含むものである。この溶液は、同様に、多くの場合、特殊な印刷機を必要とするので、高価で不便である。また、この溶液は、第１と第２のインキの２つの印刷段階の間で、望ましくない拡張が発生しないことを保証するものではない。更にこの溶液は、多くの場合、印刷ヘッド内で、２種のインキが互いに反応し、沈殿物を生成し、これにより印刷機が損傷することが観察されている。
【０００７】
ＥＰ０７３６５８２は、インクジェットインキ中の分散剤として、両性ポリマーの使用を提案している。この両性ポリマーは、例えば、アクリル酸、イタコン酸、メタクリル酸、マレイン酸、フマール酸、及びスチレンスルホン酸等のカルボキシル基含有モノマー又は硫黄含有モノマーと、例えば、２−ビニルピロリドン、４−ビニルピロリドン、アリルアミン、ジアリルアミン等のカチオン性モノマー、及びＮ−メチルアミノエチルメタクリレートを遊離基共重合させて得られるものである。このような両性ポリマーのインクジェットインキ中での使用は、多くの場合、望ましくない粘性の増加が発生する。
【０００８】
特許文献４（ＵＳ５６４８４０５）は、インクジェットインキ中の分散剤として両性ポリマーの使用を提案している。この両性ポリマーは、エチレン性不飽和カルボン酸と、例えば、Ｎ，Ｎ−ジメチルアミノエチル（メト）アクリレート等の塩基性モノマーの遊離基共重合によって得られるものである。
【０００９】
【特許文献１】ＪＰ２００４／１５５６８６
【特許文献２】ＥＰ０９９７５０６Ａ
【特許文献３】ＪＰ−Ａ２０００−１７２０９
【特許文献４】ＵＳ５６４８４０５
【発明の開示】
【発明が解決しようとする課題】
【００１０】
従って、本発明の目的は、従来技術から公知であった不利な点を回避する、溶解又は分散した物質を施すための方法を提供することにある。更に、本発明の目的は、これにより、従来技術から公知であった不利な点を回避する方法を行うことが可能な水性処方物を提供することにある。最後に、本発明の目的は、溶解又は分散した物質が正確に施された基体を提供することにある。
【課題を解決するための手段】
【００１１】
発明者は、この目的が、冒頭に定義した、溶解又は分散した物質（Ａ）及び少なくとも１種の助剤物質（Ｃ）を含む極性媒体中の処方物、好ましくは水性処方物を、基体（Ｂ）に施すことにより、溶解又は分散した物質（Ａ）を、少なくとも１種の助剤物質（Ｃ）の使用下に、極性媒体中の処方物から、基体（Ｂ）に施す方法であって、助剤物質（Ｃ）のｐＫa値が、基体（Ｂ）のｐＫa値よりも高く、及び溶解又は分散した物質（Ａ）のｐＫa値よりも高く、及び助剤物質（Ｃ）が、三次元両性コア−シェルポリマーから選ばれることを特徴とする方法によって解決されることを見出した。
【発明を実施するための最良の形態】
【００１２】
本発明において、極性媒体中の処方物は、以下の処方物である。すなわち、室温では、本質的に液体であり、そして、分散した固体を含んで良く、及び少なくとも１種の極性媒体（例えば、メタノール又はイソプロパノール等のアルコール及び特に水）を含むものである。好ましくは、極性媒体中処方物は、水性処方物であり、そして少なくとも５０質量％の水を含む。
【００１３】
特に、基体（Ｂ）は、極性媒体中の処方物が施される直前又は直後のいずれにも、例えば、ポリ（メト）アクリル酸等のアニオン性ポリマーの溶液、又はスチレンと（メト）アクリル酸とのコポリマーの溶液と接触されない。ここで、上記極性媒体中の処方物は、溶解又は分散した物質（Ａ）及び少なくとも１種の助剤物質（Ｃ）を含むもので、処方物は、水性処方物であることが好ましい。ここで、「施す直前又は直後」は、溶解又は分散した物質（Ａ）及び少なくとも１種の物質（Ｃ）を含む、極性媒体中処方物（この処方物は水性処方物であることが好ましい。）を施す０．５時間前〜０．５時間後の時間的範囲と理解される。
【００１４】
適切な基体（Ｂ）は、硬質及び好ましくは可撓性基体であり、可撓性基体は、本質的に、割れたり非可逆的な変形をすることなく、曲げることができるものである。
【００１５】
基体（Ｂ）の例は、
紙、ボード、カード、木材、又はウッドベース等のセルロース材料で、これらは、それぞれラッカーを塗って良く、又は他に被覆されて良い、
ホイル、シート等の金属材料、又はアルミニウム、鉄、銅、銀、金、亜鉛、又はこれらの合金のワークピースで、これらは、それぞれラッカーを塗って良く、又は他に被覆されて良い、
ガラス、磁器、及びセラミック等のケイ酸塩性材料で、これらは、それぞれ被覆されて良い、
ポリスチレン、ポリアミド、ポリエステル、ポリエチレン、ポリプロピレン、メラミン樹脂、ポリアクリレート、ポリアクリロニトリル、ポリウレタン、ポリカルボネート、ポリビニルクロリド、ポリビニルアルコール、ポリビニルアセテート、ポリビニルピロリドン、及び対応するコポリマー（ブロックコポリマーを含む）、生物分解性ポリマー及びゼラチン等の天然ポリマー等のポリマー性材料、
皮革（天然及び人工の両方）で、なめし革、ナッパ革、又はスエード革の状態のもの、
食料品及び化粧品、及び特に、
ファイバー、ヤーン、スレッド、ニット、織布、不織布等の織物（テキスタイル）基体、及びポリエステル、変性ポリエステルでできた衣服、ポリエステルブレンドファブリック、コットン、コットンブレンドファブリック、ジュート、アマ、アサ、及びラミー、ビスコース等のセルロース性材料、ウール、シルク、ポリアミド、ポリアミドブレンドファブリック、ポリアクリロニトリル、トリアセテート、アセテート、ポリカルボネート、ポリプロピレン、ポリビニルクロリド、例えば、ポリエステル−ポリウレタンブレンドファブリック、（例えば、Ｌｙｃｒａ（登録商標））、ポリエチレン−ポリプロピレンブレンドファブリック等のブレンドファブリック、ポリエステルミクロファイバー及びグラスファイバーファブリック、及び特に、
紙、ボード、カード、好ましくは、ｐＫａ値が４〜６の範囲の紙、及び最も好ましくは、ｐＫａ値が４．５〜５．５の範囲の転写紙である。
【００１６】
可撓性（フレキシブル）基体の例は、特に、革、織物基体、紙、ボード（板）、カード、好ましくはｐＫａ値が４〜６の範囲の紙、及び最も好ましくは、ｐＫａ値が４．５〜５．５の範囲の転写紙である。
【００１７】
ここで、「施す(applying)」は、溶解又は分散した物質（Ａ）及び少なくとも１種の助剤物質（Ｃ）を含む、極性媒体中の処方物（処方物は、水性処方物であることが好ましい。）が、所定の方法で基体（Ｂ）と接触され、そして、接触の後、溶解又は分散した物質（Ａ）が基体（Ｂ）に付着（粘着:adhere）することと理解される。本発明の目的のために、「施す」は、可逆的又は非可逆的なものが可能であり、溶解又は分散した物質（Ａ）と、基体（Ｂ）との間の分離が、外部条件の変更を要求するもの、例えば、機械的力、ｐＨの大きな変化、又は温度の大きな変化を要求するものである。
【００１８】
ここで、「処方物を１種施す(applying a formulation)」は、更に、極性媒体中の１種のみの処方物、好ましくは水性処方物が、基体（Ｂ）の何れかの箇所に施されることと理解される。基体（Ｂ）の他の箇所には、極性媒体中の同一又は異なる処方物、好ましくは水性処方物を施すことができる。このような箇所は、１平方メートル以上であることが可能であり、しかしこれらは、１ｍｍ2〜１０ｍｍ2の範囲も可能であり、又はドット形状
すなわち、１又は数μｍ2のサイズであることも可能である。
【００１９】
本発明の１実施形態では、０．０１〜２００ｇの溶解又は分散した物質（Ａ）が、基体（Ｂ）の単位ｍ2に施され、好ましくは０．０３〜１５０ｇ、より好ましくは０．０５〜１２０ｇ、及び最も好ましくは０．１〜５０ｇが、基体（Ｂ）の単位ｍ2に施される。
【００２０】
本発明の１実施の形態では、少なくとも１種の溶解又は分散した物質（Ａ）及び少なくとも１種の助剤物質（Ｃ）を含む、極性溶媒中の処方物（この処方物は水性処方物であることが好ましい）が、例えば、スプレーがけ、ロールがけ、ブラシがけ、ピペット使用（Ｅｐｐｅｎｄｏｒｆ  マイクロピペットを使用してのもの）を行うことにより、及び好ましくは印刷することにより、より好ましくはインクジェット印刷することにより、基体（Ｂ）に実際に施される。
【００２１】
本発明の１実施の形態では、少なくとも１種の溶解又は分散した物質（Ａ）及び少なくとも１種の助剤物質（Ｃ）を含む、極性溶媒中の処方物（この処方物は水性処方物であることが好ましい）が、インクジェット法により、印刷工程で基体（Ｂ）に施される。
【００２２】
本発明の１実施の形態では、少なくとも１種の溶解又は分散した物質（Ａ）及び少なくとも１種の助剤物質（Ｃ）を含む、極性及び好ましくは水性の処方物は、処理液体(treating liquid)、好ましくはインキ、及びより好ましくは、インクジェットインキを含む。
【００２３】
溶解又は分散した物質（Ａ）は、室温では固体である物質又は物質組成物を含むことが好ましい。
【００２４】
本発明の１実施の形態では、溶解又は分散した物質（Ａ）は、少なくとも１種のアニオン性物質を含む。これは、溶解又は分散した物質（Ａ）が、静電気的中和に必要とされるカチオンの分子量よりもその分子量が大きい有機アニオンを少なくとも１種含むことを意味すると理解される。好ましくは、静電気的中和に必要とされるカチオンは、例えば、ナトリウム、カリウム等のアルカリ金属から選ばれ、又はアンモニウムから選ばれる。ここで、本発明の範囲では、アンモニウムは、ＮＨ4+で良く、又は１〜４個の同一又は異なる置換基、例えば、メチル、エチル、ｎ−プロピル、ｎ−ブチル、及びイソ−プロピル等のＣ1−Ｃ4−アルキル、及び／又はＣ2−Ｃ4−ω−ヒドロキシアルキルで置換されて良く、特に２−ヒドロキシエチルで単一又は４重に置換されて良い。溶解又は分散した物質（Ａ）の有機アニオンの分子量(molecular weight)は、静電気的中和に必要とされるカチオンの分子量の５〜１００００倍大きく、好ましくは１００〜１００００倍大きい。
【００２５】
本発明の１実施の形態では、溶解又は分散した物質（Ａ）は、分子ごとに、少なくとも１種のＳＯ3-又はＯＳＯ3-を有する物質、例えば、有機及び好ましくは芳香族スルホン酸又はジスルホン酸又はその対応するアルカリ金属又はアンモニウム塩又は硫黄化有機化合物を含む。
【００２６】
本発明の他の実施の形態では、溶解又は分散した物質（Ａ）は、ＣＯＯＨを有する物質、又はその対応するアルカリ金属又はアンモニウム塩を含む。
【００２７】
本発明の１実施の形態では、溶解又は分散した物質（Ａ）は、着色剤又は着色剤と分散剤の組合せを含む。特定の例は、水溶性染料、自己分散性着色剤、例えば、粒子ごとに１種以上のスルホン酸基、又はスルホンアミド基で変性された顔料、分散染料と分散剤の組合せ及び顔料と分散剤（dispersant）の組合せである。
【００２８】
溶解性染料の例は、
Ｃ．Ｉ．ベーシックイエロー２，３７，７８，９４，９６，９７，９８，１０２及び１１１；
Ｃ．Ｉ．ベーシックオレンジ２，６０，６２及び６３；
Ｃ．Ｉ．ベーシックレッド１，１４，４９，１０８及び１１１；
Ｃ．Ｉ．ベーシックバイオレット１，３，４，１０，１１，４９及び５０；
Ｃ．Ｉ．ベーシックブルー２６，１５２，１５７，１５８及び１６１；
Ｃ．Ｉ．ベーシックグリーン１及び４；
Ｃ．Ｉ．ベーシックブラウン１；
Ｃ．Ｉ．アシッドオレンジ７及び８；
Ｃ．Ｉ．アシッドブルー９；
Ｃ．Ｉ．ダイレクトイエロー４，５，１１，１５，１２７，１３１及び１４７；
Ｃ．Ｉ．ダイレクトレッド２３９及び２５４；
Ｃ．Ｉ．ダイレクトブルー１６１，１９９，２７９及び２８１；
Ｃ．Ｉ．リアクティブレッド１２０；
である。
【００２９】
更なる適切な溶解性染料は、下式、
【００３０】
【化１】
2008535988.tif 000002
【００３１】
（但し、各Ｍ3が、同一又は異なるもので、及び例えば、リチウム等のアルカリ金属、及び特に、ナトリウム又はカリウム及びアンモニウムから選ばれ、アンモニウムは、置換又は無置換のもの、例えば、Ｃ1−Ｃ4−アルキル又はω−ヒドロキシ−Ｃ2−Ｃ4−アルキル、特に２−ヒドロキシエチルである。）
のものである。
【００３２】
顔料の例は、有機又は無機顔料で、バット染料は、本発明の目的のための顔料して考慮される。
【００３３】
有機顔料：
モノアゾ顔料  例えば、Ｃ．Ｉ．ピグメントブラウン２５；Ｃ．Ｉ．ピグメントオレンジ５，１３，３６及び６７；Ｃ．Ｉ．ピグメントレッド１，２，３，５，８，９，１２，１７，２２，２３，３１，４８：１，４８：２，４８：３，４８：４，４９，４９：１，５２：１，５２：２，５３，５３：１，５３：３，５７：１，６３，１１２，１４６，１７０，１８４，２１０，２４５及び２５１；Ｃ．Ｉ．ピグメントイエロー１，３，７３，７４，６５，９７，１５１及び１８３等のもの；
ジスアゾ顔料  例えば、Ｃ．Ｉ．ピグメントオレンジ１６，３４，及び４４；Ｃ．Ｉ．ピグメントレッド１４４，１６６，２１４及び２４２；Ｃ．Ｉ．ピグメントイエロー１２，１３，１４，１６，１７，８１，８３，１０６，１１３，１２６，１２７，１５５，１７４，１７６及び１８８等のもの、
アントラスロン（Anthanthrone）顔料  例えば、Ｃ．Ｉ．ピグメントレッド１６８（Ｃ．Ｉ．バットオレンジ３）等のもの；
アントラキノン顔料  例えば、Ｃ．Ｉ．ピグメントイエロー１４７及び１７７，Ｃ．Ｉ．ピグメントバイオレット３１等のもの、
アントラピリミジン顔料  例えば、Ｃ．Ｉ．ピグメントイエロー１０８（Ｃ．Ｉ．バットイエロー２０）等のもの；
キナクリドン（Quinacridone）顔料  例えば、Ｃ．Ｉ．ピグメントレッド１２２，２０２及び２０６、Ｃ．Ｉ．ピグメントバイオレット１９等のもの；
キノフタロン顔料  例えば、Ｃ．Ｉ．ピグメントイエロー１３８等のもの、
ジオキサジン顔料  例えば、Ｃ．Ｉ．ピグメントバイオレット２３及び３７等のもの、
フラバンスロン（Flavanthrone）顔料  例えば、Ｃ．Ｉ．ピグメントイエロー２４（Ｃ．Ｉ．バットイエロー１）等のもの、
インダスロン（Indanthrone）顔料  例えば、Ｃ．Ｉ．ピグメントブルー６０（Ｃ．Ｉ．バットブルー４）及び６４（Ｃ．Ｉ．バットブルー６）等のもの、
イソインドリン（Isoindoline）顔料  例えば、Ｃ．Ｉ．ピグメントオレンジ６９、Ｃ．Ｉ．ピグメントレッド２６０、Ｃ．Ｉ．ピグメントイエロー１３９及び１８５等のもの、
イソインドリノン（Isoindolinone）顔料  例えば、Ｃ．Ｉ．ピグメントオレンジ６１、Ｃ．Ｉ．ピグメントレッド２５７、及び２６０、Ｃ．Ｉ．ピグメントイエロー１０９，１１０，１７３及び１８５等のもの、
イソビオランスロン（Isoviolanthrone）顔料  例えば、Ｃ．Ｉ．ピグメントバイオレット３１（Ｃ．Ｉ．バットバイオレット１）等のもの、
【００３４】
金属複合顔料  例えば、Ｃ．Ｉ．ピグメントイエロー１１７，１５０及び１５３、Ｃ．Ｉ．ピグメントグリーン８等のもの、
ペリノン（Perinone）顔料  例えば、Ｃ．Ｉ．ピグメントオレンジ４３（Ｃ．Ｉ．バットオレンジ７）、Ｃ．Ｉ．ピグメントレッド１９４（Ｃ．Ｉ．バットレッド１５）等のもの、
ペリレン（Perylene）顔料  例えば、Ｃ．Ｉ．ピグメントブラック３１及び３２、Ｃ．Ｉ．ピグメントレッド１２３，１４９，１７８，１７９（Ｃ．Ｉ．バットレッド２３），１９０（Ｃ．Ｉ．バットレッド２９）及び２２４、Ｃ．Ｉ．ピグメントバイオレット２９等のもの、
フタロシアニン顔料  例えば、Ｃ．Ｉ．ピグメントブルー１５，１５：１，１５：２，１５：３，１５：４，１５：６及び１６、Ｃ．Ｉ．ピグメントグリーン７及び３６等のもの、
ピランスロン（Pyranthrone）顔料  例えば、Ｃ．Ｉ．ピグメントオレンジ５１、Ｃ．Ｉ．ピグメントレッド２１６（Ｃ．Ｉ．バットオレンジ４）等のもの、
チオインジゴ（Thioindigo）顔料  例えば、Ｃ．Ｉ．ピグメントレッド８８及び１８１（Ｃ．Ｉ．バットレッド１）、Ｃ．Ｉ．ピグメントバイオレット３８（Ｃ．Ｉ．バットバイオレット３）等のもの、
トリアリールカルボニウム顔料  例えば、Ｃ．Ｉ．ピグメントブルー１，６１及び６２、Ｃ．Ｉ．ピグメントグリーン１、Ｃ．Ｉ．ピグメントレッド８１，８１：１及び１６９、Ｃ．Ｉ．ピグメントバイオレット１，２，３及び２７、Ｃ．Ｉ．ピグメントブラック１（アニリンブラック）等のもの、
Ｃ．Ｉ．ピグメントイエロー１０１（アルダジンイエロー）；
Ｃ．Ｉ．ピグメントブラウン２２。
【００３５】
バット染料の例(上述したものに加えて)：
Ｃ．Ｉ．バットイエロー  ２，３，４，５，９，１０，１２，２２，２６，３３，３７，４６，４８，４９及び５０；
Ｃ．Ｉ．バットオレンジ  １，２，５，９，１１，１３，１５，１９，２６，２９，３０，及び３１；
Ｃ．Ｉ．バットレッド  ２，１０，１２，１３，１４，１６，１９，２１，３１，３２，３７，４１，５１，５２及び６１；
Ｃ．Ｉ．バットバイオレット  ２，９，１３，１４，１５，１７及び２１；
Ｃ．Ｉ．バットブルー(Ｃ．Ｉ．ピグメントブルー６６)  ３，５，１０，１２，１３，１４，１６，１７，１８，１９，２０，２２，２５，２６，２９，３０，３１，３５，４１，４２，４３，６４，６５，６６，７２及び７４；
Ｃ．Ｉ．バットグリーン  １，２，３，５，７，８，９，１３，１４，１７，２６，２９，３０，３１，３２，３３，４０，４２，４３，４４及び４９；
Ｃ．Ｉ．バットブラウン  １，３，４，５，６，９，１１，１７，２５，３２，３３，３５，３８，３９，４１，４２，４４，４５，４９，５０，５５，５７，６８，７２，７３，８０，８１，８２，８３，及び８４；
Ｃ．Ｉ．バットブラック  １，２，７，８，９，１３，１４，１６，１９，２０，２２，２５，２７，２８，２９，３０，３１，３２，３４，３６，５６，５７，５８，６３，６４及び６５；
【００３６】
無機顔料：
ホワイトピグメント、例えば、二酸化チタン（Ｃ．Ｉ．ピグメントホワイト６）、亜鉛ホワイト、ピグメントグレード二酸化亜鉛；硫化亜鉛、リトポン、鉛ホワイト、バリウムサルフェート等のもの、
ブラックピグメント、例えば、酸化鉄ブラック（Ｃ．Ｉ．ピグメントブラック１１）、鉄マンガンブラック、スピネルブラック（Ｃ．Ｉ．ピグメントブラック２７）；カーボンブラック（Ｃ．Ｉ．ピグメントブラック７）、
染色性ピグメント(chromatic pigment)、例えば、酸化クロム、酸化クロムヒドレートグリーン、クロムグリーン（Ｃ．Ｉ．ピグメントグリーン４８）、コバルトグリーン（Ｃ．Ｉ．ピグメントグリーン５０）、ウルトラマリングリーン、コバルトブルー（Ｃ．Ｉ．ピグメントブルー２８及び３６）；ウルトラマリンブルー；鉄ブルー（Ｃ．Ｉ．ピグメントブルー２７）；マンガンブルー；ウルトラマリンバイオレット、コバルト及びマンガンバイオレット、酸化鉄レッド（Ｃ．Ｉ．ピグメントレッド１０１）、カドミウムスルホセレニド（Ｃ．Ｉ．ピグメントレッド１０８）；モリブデートレッド（Ｃ．Ｉ．ピグメントレッド１０４）、ウルトラマリンレッド等のもの、
酸化鉄ブラウン、混合ブラウン、スピネル及びコランダム相（Ｃ．Ｉ．ピグメントブラウン２４，２９及び３１）、クロムオレンジ、
酸化鉄イエロー（Ｃ．Ｉ．ピグメントイエロー４２）、ニッケルチタンイエロー（Ｃ．Ｉ．ピグメントイエロー５３、Ｃ．Ｉ．ピグメントイエロー１５７及び１６４）、クロムチタンイエロー、カドミウムサルファイド及びカドミウム亜鉛サルファイド（Ｃ．Ｉ．ピグメントイエロー３７及び３５）、クロムイエロー（Ｃ．Ｉ．ピグメントイエロー３４）、亜鉛イエロー、アルカリ土類金属クロム酸塩；ナポリイエロー、ビスマスバナデート（Ｃ．Ｉ．ピグメントイエロー１８４）、
干渉ピグメント(interference pigment)、例えば被覆金属プレートレットに基づく金属効果ピグメント、酸化金属被覆マイカ被覆プレートレットに基づく真珠光沢ピグメント、及び液晶ピグメント。
【００３７】
好ましい顔料（ピグメント）は、モノアゾピグメント（特に、レーキＢＯＮＳピグメント、ナフトールＡＳピグメント）、ジスアゾピグメント（特に、ダイアリーイエローピグメント、ビスアセトアセタニリドピグメント、ジスアゾピラゾロンピグメント）、キナクリドンピグメント、キノフサロンピグメント、ペリノンピグメント、フタロシアニンピグメント、トリアリールカルボニウムピグメント（アルカリブルーピグメント、レーキロードアミン、複合アニオンを有する染料塩）、イソインドリンピグメント、及びカーボンブラックである。
【００３８】
特に好ましい顔料の例は、とりわけ、Ｃ．Ｉ．ピグメントイエロー１３８、Ｃ．Ｉ．ピグメントレッド１２２、Ｃ．Ｉ．ピグメントバイオレット１９、Ｃ．Ｉ．ピグメントブルー１５：３及び１５：４、Ｃ．Ｉ．ピグメントブラック７、Ｃ．Ｉ．ピグメントオレンジ５、３８及びＣ．Ｉ．ピグメントグリーン７である。
【００３９】
分散染料の例は、実質的に水に不溶性の着色剤（この着色剤は、例えば有機ポリマー等の、少なくとも１種の有機媒体に容易に溶解するものである。）である。特に、この溶媒と、この分散染料の例は、
Ｃ．Ｉ．ディスパースイエロー  １，２，３，４，５，６，７，８，９，１０，１１，１１：１，１２，１３，１４，１５，１６，１７，１８，１９，２０，２１，２２，２３，２４，２５，２６，２７，２８，２９，３０，３１，３２，３３，３４，３５，３６，３７，３８，３９，４０，４１，４２，４３，４４，４５，４６，４７，４８，４９，５０，５１，５２，５３，５４，５５，５６，５７，５８，５９，６０，６１，６２，６３，６４，６５，６６，６７，６８，６９，７０，７１，７２，７３，７４，７５，７６，７７，７８，７９，８０，８１，８２，８３，８４，８５，８６，８７，８８，８９，９０，９１，９２，９３，９４，９５，９６，９７，９８，９９，１００，１０１，１０２，１０３，１０４，１０５，１０６，１０７，１０８，１０９，１１０，１１１，１１２，１１３，１１４，１１５，１１６，１１７，１１８，１１９，１２０，１２１，１７９，１８０，１８１，１８２，１８３，１８４，１８４：１，１９８，２００，２０１，２０２，２０３，２０４，２０５，２０６，２０７，２０８，２０９，２１０，２１１，２１２，２１３，２１４，２１５，２１６，２１７，２１８，２１９，２２０，２２１，２２２，２２３，２２４，２２５，２２６，２２７及び２２８；
【００４０】
Ｃ．Ｉ．ディスパースオレンジ  １，２，３，３：３，４，５，６，７，８，９，１０，１１，１２，１３，１４，１５，１６，１７，１８，１９，２０，２１，２２，２３，２４，２５，２５：１，２６，２７，２８，２９，３０，３１，３２，３３，３４，３５，３６，３７，３８，３９，４０，４１，４１：１，４２，４３，４４，４５，４６，４７，４８，４９，５０，５１，５２，５３，５４，５５，５６，５７，５８，５９，６０，６１，６２，６３，６４，６５，６６，６７，６８，６９，７０，７１，７２，７３，７４，７５，７６，７７，７８，７９，８０，８１，８２，８３，８４，８５，８６，８７，８８，８９，９０，９１，１２６，１２７，１２８，１２９，１３０，１３１，１３６，１３７，１３８，１３９，１４０，１４１，１４２，１４３，１４５，１４６，１４７及び１４８；
Ｃ．Ｉ．ディスパースレッド  １，２，３，４，５，５：１，６，７，８，９，１０，１１，１２，１３，１４，１５，１６，１７，１８，１９，２０，２１，２２，２３，２４，２５，２６，２７，２８，２９，３０，３０：１，３１，３２，３３，３４，３５，３６，３８，３９，４０，４１，４３，４３：１，４６，４８，５０，５１，５２，５３，５４，５５，５５：１，５６，５８，５９，６０，６１，６３，６５，６６，６９，７０，７２，７３，７４，７５，７６，７７，７９，８０，８１，８２，８４，８５，８６，８６：１，８７，８８，８９，９０，９１，９２，９３，９４，９６，９７，９８，１００，１０２，１０３，１０４，１０５，１０６，１０７，１０８，１０９，１１０，１１１，１１２，１１３，１１５，１１６，１１７，１１８，１２０，１２１，１２２，１２３，１２５，１２６，１２７，１２８，１２９，１３０，１３１，１３２，１３３，１３４，１３５，１３６，１３７，１３８，１３９，１４０，１４１，１４２，１４３，１４４，１４５，１４６，１４７，１４８，１４９，１５０，１５１，１５１：１，１５２，１５３，１５４，１５５，１５６，１５７，１５８，１５９，１６０，１６１，１６２，１６３，１６４，１６５，１６６，１６７，１６７：１，１６８，１６９，１７０，１７１，１７２，１７３，１７４，１７５，１７６，１７７，１７８，１７９，１８０，１８１，１８２，１８３，１８４，１８５，１８６，１８７，１８８，１８９，１９０，１９０：１，１９１，１９１：１，１９２，１９３，１９４，１９５，２１１，２２３，２２４，２７３，２７４，２７５，２７６，２７７，２７８，２７９，２８０，２８１，３０２：１，３０５，３０６，３０７，３０８，３０９，３１０，３１１，３１２，３１３，３１４，３１５，３１６，３１７，３１８，３１９，３２０，３２１，３２２，３２３，３２４，３２５，３２６，３２７，３２８，３２９，３３０，３３１，３３２，３３３，３３４，３３５，３３６，３３８，３３９，３４０，３４１，３４２，３４３，３４４，３４６，３４７，３４８，３４９，３５２，３５６及び３６７；
Ｃ．Ｉ．ディスパースバイオレット  １，２，３，４，４：１，５，６，７，８，９，１０，１１，１２，１３，１４，１５，１６，１７，１８，１９，２０，２１，２２，２３，２４，２５，２６，２７，２８，２９，３１，３３，３４，３５，３６，３７，３８，３９，４０，４１，４２，４３，４４，４５，４６，４７，４８，４９，５０，５１，５２，５３，５４，５５，５６，５７，５８，５９，６０，７０，８１，８６，８７，８８，８９，９１，９２，９３，９４，９６及び９７；
【００４１】
Ｃ．Ｉ．ディスパースブルー  １，１：１，２，３，３：１，４，５，６，７，７：１，８，９，１０，１１，１２，１３，１３：１，１４，１５，１６，１７，１８，１９，２０，２１，２２，２３，２３：１，２４，２５，２６，２７，２８，２９，３０，３１，３２，３３，３４，３５，３６，３８，３９，４０，４２，４３，４４，４５，４７，４８，４９，５１，５２，５３，５４，５５，５６，５８，６０，６０：１，６１，６２，６３，６４，６４：１，６５，６６，６８，７０，７２，７３，７５，７６，７７，７９，８０，８１，８１：１，８２，８３，８４，８５，８６，８７，８８，８９，９０，９１，９２，９３，９４，９５，９６，９７，９８，９９，１００，１０１，１０２，１０３，１０４，１０５，１０６，１０７，１０８，１０９，１１１，１１２，１１３，１１４，１１５，１１６，１１７，１１８，１１９，１２１，１２２，１２３，１２４，１２５，１２６，１２７，１２８，１３０，１３１，１３２，１３３，１３４，１３６，１３７，１３８，１３９，１４０，１４１，１４２，１４３，１４４，１４５，１４６，１４７，１４８，１４９，１５０，１５１，１５２，１５３，１５４，１５５，１５６，１５８，１５９，１６０，１６１，１６２，１６３，１６４，１６５，１６５：２，１６６，１６７，１６８，１６９，１７０，１７１，１７２，１７３，１７４，１７５，１９５，２８１，２８２，２８３，２８３：１，２８４，２８５，２８６，２８７，２８８，２８９，２９０，２９１，２９２，２９３，２９４，３１６，３１７，３１８，３１９，３２０，３２１，３２２，３２３，３２４，３２５，３２６，３２７，３２８，３２９，３３０，３３１，３３２，３３３，３３４，３３５，３３６，３３７，３３８，３３９，３４０，３４１，３４２，３４３，３４４，３４５，３４６，３４７，３４９，３５１及び３５９；
Ｃ．Ｉ．ディスパースグリーン  １，２，５，６及び９；
Ｃ．Ｉ．ディスパースブラウン  １，２，３，４，４：１，５，７，８，９，１０，１１，１８，１９，２０及び２１；
Ｃ．Ｉ．ディスパースブラック  １，３，４，５，６，７，８，９，１０，１１，１２，１３，１４，１５，２０，２２，２４，２５，２６，２７，２８，２９，２９：１，３０，３１，３２，３３，３４及び３６；
Ｃ．Ｉ．ソルベントイエロー  ２，３，７，１２，１３，１４，１６，１８，１９，２１，２５，２５：１，２７，２８，２９，３０，３３，３４，３６，４２，４３，４４，４７，５６，６２，７２，７３，７７，７９，８１，８２，８３，８３：１，８８，８９，９０，９３，９４，９６，９８，１０４，１０７，１１４，１１６，１１７，１２４，１３０，１３１，１３３，１３５，１４１，１４３，１４４，１４５，１４６，１５７，１６０：１，１６１，１６２，１６３，１６７，１６９，１７２，１７３，１７６，１７９，１８０，１８１，１８２，１８３，１８４，１８５，１８６，１８７，１８９，１９０及び１９１；
Ｃ．Ｉ．ソルベントオレンジ  １，２，３，４，５，７，１１，１４，２０，２３，２５，３１Ａ，４０：１，４１，４５，５４，５６，５８，６０，６２，６３，７０，７５，７７，８０，８１，８６，９９，１０２，１０３，１０５，１０６，１０７，１０８，１０９，１１０，１１，１１２及び１１３；
Ｃ．Ｉ．ソルベントイエロー  ２，３，７，１２，１３，１４，１６，１８，１９，２１，２５，２５：１，２７，２８，２９，３０，３３，３４，３６，４２，４３，４４，４７，５６，６２，７２，７３，７７，７９，８１，８２，８３，８３：１，８８，８９，９０，９３，９４，９６，９８，１０４，１０７，１１４，１１６，１１７，１２４，１３０，１３１，１３３，１３５，１４１，１４３，１４４，１４５，１４６，１５７，１６０：１，１６１，１６２，１６３，１６７，１６９，１７２，１７３，１７６，１７９，１８０，１８１，１８２，１８３，１８４，１８５，１８６，１８７，１８９，１９０及び１９１；
Ｃ．Ｉ．ソルベントオレンジ  １，２，３，４，５，７，１１，１４，２０，２３，２５，３１Ａ，４０：１，４１，４５，５４，５６，５８，６０，６２，６３，７０，７５，７７，８０，８１，８６，９９，１０２，１０３，１０５，１０６，１０７，１０８，１０９，１１０，１１，１１２及び１１３；
【００４２】
Ｃ．Ｉ．ソルベントレッド  １，２，３，４，８，１６，１７，１８，１９，２３，２４，２５，２６，２７，３０，３３，３５，４１，４２，４５，４８，４９，５２，６８，６９，７２，７３，８３：１，８４：１，８９，９０，９０：１，９１，９２，１０６，１０９，１１１，１１８，１１９，１２２，１２４，１２５，１２７，１３０，１３２，１３５，１４１，１４３，１４５，１４６，１４９，１５０，１５１，１５５，１６０，１６１，１６４，１６４：１，１６５，１６６，１６８，１６９，１７２，１７５，１７９，１８０，１８１，１８２，１９５，１９６，１９７，１９８，２０７，２０８，２１０，２１２，２１４，２１５，２１８，２２２，２２３，２２５，２２７，２２９，２３０，２３３，２３４，２３５，２３６，２３８，２３９，２４０，２４１，２４２，２４３，２４４，２４５，２４７及び２４８；
Ｃ．Ｉ．ソルベントバイオレット  ２，８，９，１１，１３，１４，２１，２１：１，２６，３１，３６，３７，３８，４５，４６，４７，４８，４９，５０，５１，５５，５６，５７，５８，５９，６０及び６１；
Ｃ．Ｉ．ソルベントブルー  ２，３，４，５，７，１８，２５，２６，３５，３６，３７，３８，４３，４４，４５，４８，５１，５８，５９，５９：１，６３，６４，６７，６８，６９，７０，７８，７９，８３，９４，９７，９８，９９，１００，１０１，１０２，１０４，１０５，１１１，１１２，１２２，１２４，１２８，１２９，１３２，１３６，１３７，１３８，１３９及び１４３；
Ｃ．Ｉ．ソルベントグリーン  １，３，４，５，７，２８，２９，３２，３３，３４及び３５；
Ｃ．Ｉ．ソルベントブラウン  １，３，４，５，１２，２０，２２，２８，３８，４１，４２，４３，４４，５２，５３，５９，６０，６１，６２及び６３；
Ｃ．Ｉ．ソルベントブラック  ３，５，５：２，７，１３，２２，２２：１，２６，２７，２８，２９，３４，３５，４３，４５，４６，４８，４９及び５０、
である。
【００４３】
本発明の１実施の形態では、分散物質（Ａ）は、分散剤及び分散染料又は顔料の組合せを含む。ここで、上記分散染料及び顔料は、それ自体はアニオン性ではなく、そして、ＣＯＯＨ基又はＳＯ3-又はＯＳＯ3-基を何れも含まず、そして、染料／顔料は、分散剤（分散剤は、アニオン性であり、好ましくはＣＯＯＨ基又はＳＯ3-又はＯＳＯ3-基を含む）によって分散される。
【００４４】
ＳＯ3-基を有する特に適切な分散剤は、リグニンスルホネート、ナフタレンモノ−及び−ジスルホン酸、ナフタレンスルホン酸−フルムアルデヒド縮合生成物、及び特に、脂肪酸のアルカリ金属塩と混合したナフタレンスルホン酸−ホルムアルデヒド縮合生成物及びＵＳ５１８６８４６から公知の分散剤である。
【００４５】
ＯＳＯ3-基を有する特に適切な分散剤は、硫酸化した、及びアルコキシル化した、特にエトキシル化した、及び適切である場合には、アルキル化した、又はアリール化したフェノールであり、より好ましくは、一般式Ｉａ及びＩｂ、
【００４６】
【化２】
2008535988.tif 000003
【００４７】
（但し、
Ｒ1が、水素、フェニル、ＣＨ（ＣＨ3）Ｃ6Ｈ5及び、
メチル、エチル、ｎ−プロピル、イソ−プロピル、ｎ−ブチル、イソ−ブチル、ｓｅｃ−ブチル、ｔｅｒｔ−ブチル、ｎ−ペンチル、イソ−ペンチル、ｓｅｃ−ペンチル、ネオ−ペンチル、１,２−ジメチルプロピル、イソ−アミル、ｎ−ヘキシル、イソ−ヘキシル、ｓｅｃ−ヘキシル、ｎ−ヘプチル、ｎ−オクチル、２−エチルヘキシル、ｎ−ノニル、ｎ−デシル等の、分岐又は非分岐のＣ1−Ｃ10−アルキル、より好ましくは、メチル、エチル、ｎ−プロピル、ｎ−ブチル等のＣ1−Ｃ10−アルキル、及び特にイソ−ブチルから選ばれ、
Ｒ2が、同一又は異なるもので、そして、水素、フェニル、及びメチル、エチル、ｎ−プロピル、イソ−プロピル、ｎ−ブチル、イソ−ブチル、ｓｅｃ−ブチル、ｔｅｒｔ−ブチル、ｎ−ペンチル、イソ−ペンチル、ｓｅｃ−ペンチル、ネオ−ペンチル、１,２−ジメチルプロピル、イソ−アミル、ｎ−ヘキシル、イソ−ヘキシル、ｓｅｃ−ヘキシル、ｎ−ヘプチル、ｎ−オクチル、２−エチルヘキシル、ｎ−ノニル、ｎ−デシル等の、分岐又は非分岐のＣ1−Ｃ10−アルキル、より好ましくは、メチル、エチル、ｎ−プロピル、ｎ−ブチル等のＣ1−Ｃ10−アルキル、及び特にメチル又はエチルから選ばれ、
ＡＯが、アルキレンオキシド、好ましくはＣ3−Ｃ5−アルキレンオキシド、例えば、ブチレンオキシド、ペンチレンオキシド及び特にプロピレンオキシド（Ｃ3Ｈ6Ｏ）を表し、
ＥＯが、エチレンオキシド（ＣＨ2ＣＨ2Ｏ）を表し、
ａが、同一又は異なるもので、０〜１５０の範囲の数であり、及び好ましくは２０以下の数であり、及び平均（数平均）として、整数でなくても良いものであり、
ｂが、同一又は異なるもので、そして、１５〜２５０の範囲の数であり、及び好ましくは２０〜２００の範囲、及びより好ましくは３５以下の数であり、及び平均（数平均）として、整数でなくても良いものであり、
ｂ≧ａであり、
Ｍ1が、同一又は異なるもので、及びアンモニウム及びアルカリ金属、例えばリチウム、セシウム、ルビジウム、及び好ましくはナトリウム及びカリウムから選ばれる。）
の化合物である。
【００４８】
一般式Ｉａ及びＩｂの化合物の製造は、それ自身は公知であり、そして、例えば、一般式ＩＩａ、
【００４９】
【化３】
2008535988.tif 000004
のフェノール、又は一般式ＩＩｂ、
【００５０】
【化４】
2008535988.tif 000005
のビスフェノール（但し、各場合において、変数記号は、上記に定義したものである。）と、２、３又は４当量のスチレンとの、酸性触媒、好ましくはルイス酸の存在下での反応を伴う。この次に、適切であれば、アルキレンオキシド、特にＣ3−Ｃ5−アルキレンオキシドとの反応、及びその後、エチレンオキシドとの反応が、酸性又は塩基性触媒の存在下に行われる。一般式Ｉａ又はＩｂ（但し、ａ＝０である。）の化合物を製造するために、エチレンオキシドとの反応が直ちに行われ、そして、例えばＣ3−Ｃ5−アルキレンオキシド等のアルキレンオキシドとの反応は行われない。この次に、例えば硫化試薬、特に三酸化硫黄又はクロロスルホン酸を使用して全て又は一部を硫化して良く、そして、この後に、アルカリ金属ヒドロキシドで、全て又は一部を中和して良い。
【００５１】
分散剤の分散染料／顔料に対する割合は、１：１０〜１０：１の範囲で良く、好ましくは、１：５〜５：１の範囲、及びより好ましくは１：２〜２：１の範囲で良い。
【００５２】
本発明の１実施の形態では、１種の分散剤ではなく、少なくとも２種の分散剤（この分散剤の内、少なくとも１種は、ＣＯＯＨ基又はＳＯ3-又はＯＳＯ3-基を含み、及び少なくとも１種は、ＣＯＯＨ基又はＳＯ3-又はＯＳＯ3-基を含まない。）の混合物を使用する。
【００５３】
ＣＯＯＨ基又はＳＯ3-又はＯＳＯ3-基を含まない、特に適切な分散剤は、Ｏ−ＳＯ3Ｍ基が水酸基に取り替えられた、一般式Ｉａ及びＩｂの化合物の未硫化類似物である。
【００５４】
本発明の方法に使用される極性媒体中処方物、好ましくは水性処方物は、更に、少なくとも１種の助剤物質（Ｃ）を含む。ここで、この助剤物質（Ｃ）は、そのｐＫa値が、物質（Ｂ）のｐＫa値よりも大きく、及び溶解又は分散した物質（Ａ）のｐＫa値よりも大きく、そして、助剤物質（Ｃ）は、三次元、すなわち、好ましくは非直鎖状、両性コア−シェルポリマーから選ばれる。例えば、助剤物質（Ｃ）のｐＫa値は、１〜１５単位であり、そして好ましくは１〜６単位（これらは、物質（Ｂ）のｐＫa値よりも大きい。）であり、及び１〜１５単位であり、そして好ましくは１〜６単位である（これらは、溶解又は分散した物質（Ａ）のｐＫa値よりも大きい。）。
【００５５】
本発明の１実施の形態では、本発明に使用される助剤物質（Ｃ）は、少なくとも２種（２つ）のｐＫa値を含む。助剤物質（Ｃ）が、少なくとも２種のｐＫa値を含む場合、好ましくは、助剤物質（Ｃ）の２種のｐＫa値、及びより好ましくは全てのｐＫa値が、基体（Ｂ）のｐＫa値よりも大きい、１〜１５単位(unit)であり、及び好ましくは１〜６単位である。
【００５６】
助剤物質（Ｃ）、基体（Ｂ）及び溶融又は溶解した物質（Ａ）のｐＫa値は、通常の方法、例えば、半中和ポテンシャル(half neutralization potential)を測定することにより、滴定法で測定（決定）可能である。
【００５７】
助剤物質（Ｃ）との関連での「三次元」は、  助剤物質（Ｃ）が、部分的に架橋した両性ポリマーを含んでいることを意味すると解されることが好ましく、「部分的に架橋」は、少なくとも１種の両性コア−シェルポリマーが０．１質量％〜１０質量％の少なくとも1種の、少なくとも二官能性の架橋剤と反応しているか、又は少なくとも１種の窒素性（窒素含有）ポリマーが０．１質量％〜１０質量％の少なくとも1種の、少なくとも二官能の性架橋剤と反応していることを意味していると解されることが好ましい。適切な、少なくとも二官能性の架橋剤は、例えば、三官能性、及び好ましくは二官能性化合物で、この化合物の分子量は低くても良いが、高いことが好ましく、この場合、低分子量の架橋剤は、８０〜５００ｇ／ｍｏｌの範囲に分子量を有し、そして、高分子量架橋剤は、５００ｇ／ｍｏｌを超える分子量を有している。
【００５８】
助剤物質（Ｃ）との関連での「両性」は、助剤物質（Ｃ）と溶解又は分散した物質（Ａ）を含む、極性媒体中の処方物（処方物は、水性処方物が好ましい）が、基体（Ｂ）に施される時点よりも前では、助剤物質（Ｃ）が、荷電した、好ましくはカチオン的に荷電した区分(district)を少なくとも１箇所含み、及び更に、荷電していない、又は好ましくはアニオン的に荷電した区分を少なくとも１箇所含むことを意味すると解される。助剤物質（Ｃ）中の電荷分布は、助剤物質（Ｃ）が、助剤物質（Ｃ）と溶解又は分散した物質（Ａ）を含む、極性媒体中の処方物（処方物は、水性処方物が好ましい）が施されている間、特に接触している間、変化することが好ましい。助剤物質（Ｃ）中の電荷分布は、カチオン性荷電の相対的割合が増加するか、又はアニオン性荷電の相対的割合が減少するように変化することが好ましい。
【００５９】
本発明の１実施の形態では、コア−シェルポリマーは、空間的に不均一な組成を有するポリマーである。好ましくは、コア−シェルポリマーは、荷電した、好ましくはカチオン的に荷電したコアを含む。このコア−シェルポリマーは、例えば、１種以上の窒素性（コ）モノマーを（共）重合することによって製造可能なものであり、そして、上述した区分及びシェル（シェルは、「さや」又は「おおい」とも称される）を含み、このシェルは、基体（Ｂ）に施される前に、非荷電であるか、又は好ましくは負に荷電されているものである。
【００６０】
本発明の１実施の形態では、シェル／さや／おおいは、非ポリマー性であって良い。この場合、このようなシェル／さや／おおいは、重合に類似した反応で、及び例えば、３０〜５００ｇ／ｍｏｌの範囲の分子量を有する１種以上の低分子量の試薬との反応で、コアに施される。
【００６１】
本発明の他の実施の形態では、シェルは、ポリマー性である。この場合、このようなシェル／さや／おおいは、重合に類似した反応で、及び例えば、５００ｇ／ｍｏｌを超える分子量を有する１種以上の高分子量の試薬との反応で、コアに施され、そして、他の実施の形態では、このようなシェル／さや／おおいは、グラフト重合によって施される。
【００６２】
本発明の１実施の形態では、コアのシェルに対する割合は、１：０．１〜１：１０の範囲であり、そして好ましくは１：０．２〜１：２の範囲である。本発明の１実施の形態では、三次元両性コア−シュルポリマーは、部分的に架橋した、化学的に改質（変性）されたポリマーを含み、このポリマーは、例えば、１種以上のポリマー類似反応によって化学的に改質されたもので、その内の１種は、例えば、ミカエル付加又は、例えば、求核性置換(nucleophilic substitution)の状態のカルボキシメチル化で良いものである。
【００６３】
本発明の１実施の形態では、助剤物質（Ｃ）は、
（Ｃ１）ポリアルキレンポリアミン、ポリアミドアミン、エチレンイミン−グラフトポリアミドアミン、ポリエーテルアミンから選ばれる少なくとも１種の窒素含有ポリマー（窒素性ポリマー）と、
（Ｃ２）そのカルボキシル基が、フリー（無結合：free）であるか又はキャップされたα，β−不飽和カルボキシル化合物、そのカルボキシル基が、フリー（無結合）であるか又はキャップされたα−ハロカルボキシル化合物、そのカルボキシル基が、フリー（無結合）であるか又はキャップされたグリシジルカルボキシル化合物、シアノヒドリン、及び少なくとも１種のアルデヒドと少なくとも１種のアルカリ金属シアニドとの混合物、から選らばれる少なくとも１種のカルボキシアルキル化試薬、
（Ｃ３）及び、所望により、その官能基が、ハロヒドリン、グリシジル、アジリジン、又はイソシアネート単位又はハロゲン原子から選ばれる、少なくとも１種の、少なくとも二官能性の架橋剤、
の反応で得られる。
【００６４】
窒素含有ポリマー（Ｃ１）は、例えば、ポリアルキレンポリアミン、ポリアミドアミン、エチレンイミン−グラフトポリアミドアミン及びポリエーテルアミンから選ばれる。
【００６５】
（Ｃ１）として使用されるポリアルキレンポリアミンは、本願の枠内では、以下のポリマーであると理解されることが好ましい。すなわち、分子ごとに少なくとも６個の窒素原子を含み、そして分子ごとに少なくとも５個のＣ2−Ｃ10−アルキレン単位、好ましくはＣ2−Ｃ3−アルキレン単位を含む、例えば、ペンタエチレンヘキサアミン、及び特に、ポリエチレンイミンであると理解されることが好ましい。ポリエチレンイミンは、例えば、平均分子量が、少なくとも３００ｇ／ｍｏｌで、及び好ましくは、ポリエチレンイミの平均分子量は、８００〜２００００００ｇ／ｍｏｌであり、より好ましくは、２００００〜１００００００ｇ／ｍｏｌであり、そして、最も好ましくは７５００００ｇ／ｍｏｌ（光散乱で測定）以下の範囲である。
【００６６】
（Ｃ１）として使用されるポリアルキレンポリアミンは、部分的にアミド化可能であり、例えば、上述したポリアルキレンポリアミンと、Ｃ1−Ｃ30−カルボン酸又はＣ1−Ｃ30−カルボン酸誘導体、又はＣ1−Ｃ30−カルボニルハロゲン化物との反応で得られるものである。ここで、Ｃ1−Ｃ30−カルボン酸誘導体は、例えば、Ｃ1−Ｃ30−カルボキシルエステル、特にＣ1−Ｃ10−アルキルＣ1−Ｃ30−カルボキシレート、Ｃ1−Ｃ30−カルボキシルアンヒドリド等のもの、Ｃ1−Ｃ30−カルボニルハロゲン化物は、例えば、Ｃ1−Ｃ28−カルボニルクロリド等のものである。（Ｃ１）として使用されるポリアルキレンポリアミンは、後の反応のために、（Ｃ１）中のアミド化可能な窒素に対して、好ましくは、１〜３０モル％の範囲、及びより好ましくは２０モル％以下の範囲でアミド化されて良い。ポリアルキレンポリアミンを、Ｃ1−Ｃ28−アルキルジケテンと反応させることにより、アミド化することも可能である。好ましくは、アミド化したポリアルキレンポリアミンは、これらが（Ｃ２）及び適切であれば（Ｃ３）と反応しても良いように、遊離ＮＨ基を含む。上述したポリアルキレンポリアミンのアミド化のための、適切なＣ1−Ｃ30−カルボン酸は、例えば、蟻酸、酢酸、プロピオン酸、安息香酸、ラウリン酸、パルミチン酸、ステアリン酸、オレイン酸、リノール酸、及びベーニック（behenic）酸であり、特に適切なＣ1−Ｃ30−カルボン酸誘導体は、上記に定義したＣ1−Ｃ30−カルボン酸のアンヒドリド（無水物）、及びクロリドである。特に適切なＣ1−Ｃ10−アルキルＣ1−Ｃ30−カルボキシレートは、上記に定義したＣ1−Ｃ30−カルボン酸の、メチル及びエチルエステルである。
【００６７】
部分的に四級化（quaternize）（アルキル化）した状態のポリアルキレンアミンも、（Ｃ１）として使用可能である。適切な四級化（アルキル化）試薬は、例えば、アルキルハロゲン化物、特に、メチルクロリド、メチルブロミド、メチルアイオダイド、エチルクロリド、エチルブロミド、ｎ−ブチルクロリド、tert−ブチルクロリド、ｎ−ヘキシルクロリド、及びエピクロロヒドリン、ジメチルサルフェート、ジエチルサルフェート及びベンジルクロリド等のＣ1−Ｃ10−アルキルクロリドである。四級化（アルキル化）ポリアルキレンポリアミンが、（Ｃ１）として使用された場合、四級化（アルキル化）の程度は、（Ｃ１）中の四級化（アルキル化）可能な窒素に対して、好ましくは１〜３０モル％、及びより好ましくは２０モル％以下である。
【００６８】
ポリアルキレンアミン及び特にポリエチレンイミンは、Ｃ2−Ｃ22−エポキシドで更に部分的にアルコキシル化した後、更に（Ｃ１）として使用して良い。適切なＣ2−Ｃ22−エポキシドの例は、エチレンオキシド、プロピレンオキシド、ｎ−ヘキシレンオキシド、スチレンオキシドであり、これらは、例えば、触媒としての塩基の存在下に製造されるものである。Ｃ2−Ｃ22−エポキシドで部分的にアルコキシル化されたポリアルキレンポリアミンが（Ｃ１）として使用される場合、アルコキシル化の程度は、（Ｃ１）中の四級化（アルキル化）可能な窒素に対して、１〜３０モル％の範囲、及びより好ましくは２０モル％以下の範囲である。
【００６９】
ポリアミドアミンが、（Ｃ１）として更に有用である。有用なポリアミドアミンは、例えば、Ｃ4−Ｃ10−ジカルボン酸をポリアルキレンポリアミン（ポリアルキレンポリアミンは、３〜１０個のアルカリ性(basic)窒素原子を含んでいることが好ましい。）と反応されることによって得ることができる。有用なジカルボン酸は、例えば、琥珀酸、マレイン酸、アジピン酸、グルタル酸、スベリン酸、セバシン酸、又はテレフタル酸である。上述したジカルボン酸の混合物も、同様に使用可能であり、この混合物は、例えば、アジピン酸とグルタル酸の混合物、又はマレイン酸とアジピン酸の混合物である。好ましくは、アジピン酸は、（Ｃ１）として有用なポリアミノアミンを製造するために使用される。上述したジカルボン酸と縮合(condense)した有用なポリアルキレンポリアミンは、例えば、ジエチレントリアミン、トリエチレンテトラアミン、ジプロピレントリアミン、トリプロピレンテトラアミン、ジヘキサメチレントリアミン、アミノプロピルエチレンジアミン、及びビスアニオンプロピルエチレンジアミンである。上述したポリアルキレンポリアミンは、（Ｃ１）として有用なポリアミドアミンの製造において、混合物の状態で使用することも可能である。（Ｃ１）として有用なポリアミドアミンの製造は、溶媒の不存在下に行なわれることが好ましいが、しかし、適切であれば、不活性溶媒中で行なわれても良い。ジカルボン酸と、ポリアルキレンポリアミンとの縮合は、温度を上昇させて（例えば、１２０〜２２０℃の温度範囲）行なわれる。反応の水は、反応混合物から蒸留除去される。縮合は、適切であれば、４〜８個の炭素原子を有するラクトン又はラクタムの存在下に行っても良い。使用されるポリアルキレンポリアミンの量は、通常、ジカルボン酸１モル当たり、０．８〜１．４モルの範囲である。従って、得られるポリアミドアミンは、第１(primary)及び第２ＮＨ基を有しており、そして水溶性である。
【００７０】
成分（Ｃ１）は、更に、エチレンイミン−グラフトポリアミドアミンであっても良い。エチレンイミン−グラフトポリアミドアミンは、エチレンイミンを、ブレンステッド酸又はルイス酸（例えば、硫酸、燐酸又はボロントリフルオリドエテレート）の存在下に、上述したポリアミドアミンに作用させて製造される。エチレンイミンは、上述した条件下に、ポリアミドアミン上にグラフト化するようになる。例えば、１〜１０個のエチレンイミン単位が、ポリアミドアミン中のアルカリ性窒素ごとにグラフト化可能である。すなわち、エチレンイミンの質量の１０〜５００部(part)が、ポリアミドアミンの１００部（質量）ごとに使用される。
【００７１】
例えば、ＤＥ−Ａ２９１６３５６から公知のポリエーテルアミンが（Ｃ１）として有用である。ポエーテルアミンは、例えば５０〜１５０℃等に温度を上昇させて、ジ−及びポリアミンをクロロヒドリンエーテルと縮合させることにより得ることができる。
【００７２】
ポリエーテルアミンを製造するための出発材料として使用されるポリアミンは、分子ごとに１０個以下の窒素原子を含んでも良い。
【００７３】
ポリエーテルアミンを製造するための出発材料として使用されるクロロヒドリンエーテルは、例えば、エピハロヒドリン、好ましくはエピクロロヒドリンを、少なくとも１種の、少なくとも２価のアルコール、好ましくは２〜５個の炭素原子を有する２価アルコール、２〜５個の炭素原子を有する２価アルコールのアルコキシル化生成物（この生成物は、６０個以下のアルキレンオキシド単位を有する）、グリセロール又は１５個以下のグリセロール単位を有するポリグリセロール、エリチリトール又はペンタエリチリトールと反応させることにより製造される。
【００７４】
使用されるエピクロリヒドリンの量は、（上述した少なくとも２価のアルコールの１種について、１モルにつき、）好ましくは、少なくとも２〜８モルの範囲である。そして、ジ−又はポリアミンとクロロヒドリンエーテルとの反応は、１〜２００℃の範囲の温度で行なわれる。（Ｃ１）として有用なポリエーテルポリアミンは、ジエタノールアミン又はトリエタノールアミンを通常の方法で縮合することによっても製造される（例えば、ＵＳ４４０４３６２、ＵＳ４４５９２２０及びＵＳ２４０７８９５、参照）。
【００７５】
（Ｃ１）として使用するのに好ましいものは、（所望によりアミド化可能な窒素原子に対して最大２０モル％までアミド化された、）ポリアルキレンポリアミンである。（Ｃ１）として使用するのに特に好ましいものは、ポリアルキレンポリアミン、特にポリエチレンイミンで、平均分子量Ｍwが、極めて好ましくは８００〜２００００００ｇ／モル、より好ましくは２００００〜１００００００ｇ／モルの範囲、及び極めて好ましくは２００００〜７５００００ｇ／モル（例えば、光散乱法で測定）のものである。
【００７６】
助剤物質（Ｃ）は、少なくとも１種の窒素含有ポリマー（Ｃ１）を、少なくとも１種のカルボキシアルキル化試薬（Ｃ２）と反応させることにより製造される。カルボキシアルキル化試薬（Ｃ２）は、以下のものから選ばれる、すなわち、
カルボキシル基がフリー（無結合：free）であっても良く、又はキャップされていても良い、α，β−不飽和カルボキシ化合物、カルボキシル基がフリーであっても良く、又はキャップされていても良い、α−ハロカルボキシル化合物、カルボキシル基がフリであっても良く、又はキャップされていても良い、グリシジルカルボキシル化合物、及びシアノヒドリド、及び少なくとも１種のアルデヒドと、少なくとも１種のアルカリ金属シアニドとの混合物から選ばれる。
【００７７】
（Ｃ２）として適切な、（カルボキシル基がフリーであっても良く、又はキャップされていても良い）α，β−不飽和カルボキシル化合物は、例えば、モノエチレン性不飽和α，β−不飽和カルボキシル化合物を含み、この化合物は、アルケニル基に３〜２０個の炭素原子を有していることが好ましい。（カルボキシル基がフリーであっても良く、又はキャップされていても良い）α，β−不飽和カルボキシル化合物は、α，β−不飽和カルボン酸、その塩、エステル、アミド又はニトリルから選ばれる。
【００７８】
（Ｃ２）として適切な、α，β−不飽和カルボン酸は、例えば、アクリル酸、メタクリル酸、３，３−ジメチルアクリル酸、エチルアクリル酸、マレイン酸、フマル酸、イタコン酸、桂皮酸、メチレンマロン酸、及びシトラコン（citraconic）酸を含む。例えば、ソルビン酸等の、複合エチレン不飽和カルボン酸も適切である。（Ｃ２）は、アクリル酸、メタクリル酸及びマレイン酸から選ばれることが好ましい。
【００７９】
上述したα，β−不飽和カルボン酸の塩は、（Ｃ２）として更に適切である。有用な塩は、例えば、上述したα，β−不飽和カルボン酸のアルカリ金属、アルカリ土類金属、及びアンモニウム塩を含む。ナトリウム、カリウム及びアンモニウム塩が好ましい。アンモニウム塩は、アンモニアから誘導されるのみならず、アミン又は（エタノールアミン、ジエタノールアミン、及びトリエタノールアミン等の）アミン誘導体からも誘導可能である。有用なアルカリ土類金属塩は、上述したα，β−不飽和カルボン酸の、通常のマグネシウム及びカルシウム塩を含む。
【００８０】
上述した、（Ｃ２）として適切なα，β−不飽和カルボン酸のエステルは、一価Ｃ1−Ｃ20−アルコール又は二価Ｃ2−Ｃ6−アルカンジオールから誘導されることが好ましい。（Ｃ２）として適切なエステルは、例えば、メチル（メト）アクリレート、エチル（メト）アクリレート、ｎ−プロピル（メト）アクリレート、イソプロピル（メト）アクリレート、ｎ−ブチル（メト）アクリレート、イソブチル（メト）アクリレート、２−エチルヘキシル（メト）アクリレート、パルミチル（メト）アクリレート、ラウリル（メト）アクリレート、ジメチルマレアート、ジエチルマレアート、モノ−及びジイソプロピルマレアート、２−ヒドロキシ−ｎ−プロピル（メト）アクリレート、３−ヒドロキシプロピル（メト）アクリレート、４−ヒドロキシブチル（メト）アクリレート及び６−ヒドロキシエチル（メト）アクリレートを含む。
【００８１】
上述した、（Ｃ２）として適切なα，β−不飽和カルボン酸のニトリルは、アクリロニトリル及びメトアクリロニトリルが好ましい。
【００８２】
上述した、（Ｃ２）として適切なα，β−不飽和カルボン酸のアミドは、例えば、アクリルアミド及びメトアクリルアミド（メタクリルアミド）である。
【００８３】
（Ｃ２）として適切なカルボキシル化試薬は、更に（そのカルボキシル基がフリーであっても、キャップされていても良い）α−ハロカルボキシル化合物を含む。有用なα−ハロカルボキシル化合物は、例えば、α−クロロカルボン酸等のα−ハロカルボン酸が好ましい。有用なα−クロロカルボン酸は、例えば、クロロ酢酸、２−クロロプロピオン酸、３−クロロプロピオン酸、２−クロロ酪酸、３−クロロ酪酸、４−クロロ酪酸、ジクロロ酢酸、及び２，２−ジクロロプロピオン酸である。カルボキシ基がフリーであっても良く、又はキャップされていても良い、更なる適切なα−ハロカルボキシル化合物は、Ｃ1−Ｃ10−アルキルクロロ酢酸、Ｃ1−Ｃ10−アルキル２−クロロプロピオネート、Ｃ1−Ｃ10−アルキル２−クロロブチレート、Ｃ1−Ｃ10−アルキルジクロロ酢酸、２，２−ジクロロプロピオン酸、及びクロロアセトニトリルである。
【００８４】
（Ｃ２）として適切なカルボキシル化試薬は、更に式ＩＩＩ、
【００８５】
【化５】
2008535988.tif 000006
【００８６】
（但し、
Ｘ1が、ＮＨ2、ＯＨ、ＯＭ2、ＯＲ3であり、
Ｍ2が、１当量のアンモニウム又はアルカリ金属イオン、特にＮａ+又はＫ+及び、０．５当量のＭｇ2+及びＣａ2+であり、
Ｒ3が、分岐した、又は分岐していないＣ1−Ｃ10−アルキル、又はＣ2−Ｃ4−ヒドロキシアルキル、特にＣ2−Ｃ4−ω−ヒドロキシアルキルである。）
を有していることが好ましいグリシジルカルボキシル化合物を含む。
【００８７】
式Ｖの好ましい化合物は、グリシド（glycidic）酸、及びそのナトリウム、カリウム、アンモニウム、マグネシウム又はカルシウム塩、グリシドアミド及びグリシドエステル、特にＣ1−Ｃ10−アルキルグリシデートで、これは、メチルグリシデート、エチルグリシデート、ｎ−プロピルグリシデート、ｎ−ブチルグリシデート、イソブチルグリシデート、２−エチルヘキシルグリシデート、２−ヒドロキシプロピルグリシデート及び４−ヒドロキシブチルグリシデート等のものである。特に好ましいものは、グリシド酸、そのナトリウム、カリウム及びアンモニウム塩及びグリシドアミドである。
【００８８】
（Ｃ２）として有用なカルボキシアルキル化試薬は、更にシアノヒドリン、例えば、マンデロニトリル及びヒドロキシアセトニトリルを含む。
【００８９】
（Ｃ２）として有用なカルボキシアルキル化試薬は、更に、少なくとも１種のアルデヒドと少なくとも１種のアルカリ金属シアニドの混合物を含む。
【００９０】
有用なアルデヒドは、例えば、Ｃ1−Ｃ10−アルカナル（alkanal）、好ましくはアセトアルデヒド、及びより好ましくはホルムアルデヒド及び例えばベンズアルデヒド等の芳香族アルデヒドである。
【００９１】
有用なアルカリ金属シアニドは、例えば、カリウムシアニド及びナトリウムシアニドである。
【００９２】
窒素含有ポリマー（Ｃ１）の、少なくとも１種のカルボキシル化試薬（Ｃ２）とのカルボキシアルキル化は、例えば、通常の方法で、例えばＷＯ９７／４００８７に記載されているように行うことができる。好ましい１実施の形態では、窒素含有ポリマー（Ｃ１）の、少なくとも１種のカルボキシル化試薬（Ｃ２）とのカルボキシアルキル化は、アルデヒドとアルカリ金属シアニドを平行して（同時に）、例えば、０．５〜１０時間の過程にわたり、窒素含有ポリマー（Ｃ１）溶液中に供給することによって行なわれ、この場合、反応混合物中、アルカリ金属シアニドが若干過剰であることが好ましい。例えば、少量のアルカリ金属シアミド、例えば窒素含有ポリマー（Ｃ１）中Ｎ−Ｈ基に対して２〜１０モル％のアルカリ金属シアミドが、初期投入の一部として導入され、そして、次に窒素含有ポリマー（Ｃ１）に、アルデヒド及びアルカリ金属シアニドが、１：１のモル割合で別々又は混合物として加えられる。
【００９３】
理論上は、１モルのアルデヒド及び１モルのアルカリ金属シアニドが、窒素含有ポリマー（Ｃ１）中ＮＨ基１モルごとに反応する。低割合のカルボキシアルキル化を得ようと努めているので、窒素含有ポリマー（Ｃ１）中ＮＨ基１モルに対して、アルデヒドが、０．２〜０．９５モルの範囲、及び好ましくは０．８５モル以下のモル的不足量、及びアルカリ金属シアニドが、０．２〜０．９５モル及び好ましくは０．８５モル以下のモル的不足量が使用される。カルボキシル化は、連続操作として、又はバッチ操作として、又は半連続操作(semicontinuous operation)として行われて良い。
【００９４】
（Ｃ２）として使用するためのものは、極めて好ましくは、モノエチレン性不飽和カルボン酸であり、より好ましくはアクリル酸、メタクリル酸又はマレイン酸であり、最も好ましくはアクリル酸である。
【００９５】
キャップされたカルボキシル基、例えば二トリル基を有するカルボキシル化試薬（Ｃ２）が使用される場合、又は例えばエステル又はアミド基の状態でカルボキシル基を有するカルボキシル化試薬（Ｃ２）が使用される場合、窒素含有ポリマー（Ｃ１）とカルボキシル化試薬（Ｃ２）、及び所望により少なくとも１種の二官能性架橋剤（Ｃ３）の反応の次に加水分解が行われる。
【００９６】
（Ｃ３）として有用なものは、少なくとも１種の、ハロヒドリン、グリシジル、アジリジン、又はイソシアネート単位、又は少なくとも１種のハロゲン原子を、官能基として分子ごとに有する、少なくとも２官能性の架橋剤である。（Ｃ３）中の官能基は、それぞれが同一又は異なるものであって良い。
【００９７】
（Ｃ３）として有用な、少なくとも二官能性の架橋剤は、例えば、エピハロヒドリン、好ましくはエピクロロヒドリン、及びまた、α，ω−ビス（クロロヒドリン）ポリアルキレングリコールエーテル、及び塩基で処理することにより、これらから得られるα，ω−ビスエポキシド（ポリアルキレングリコールエーテルのもの）である。α，ω−ビス（クロロヒドリン）ポリアルキレングリコールエーテルは、例えば、ポリアルキレングリコールを、エピクロロヒドリンと、１：少なくとも２〜５の割合で反応させることにより、製造される。有用なポリアルキレングリコールは、例えば、ポリエチレングリコール、ポリプロピレングリコール、及びポリブチレングリコール、及びまた、Ｃ2−Ｃ4−アルキレンオキシドのブロックコポリマーである。（Ｃ３）を製造するために有用なポリアルキレングリコールの平均分子量Ｍwは、１００〜６０００ｇ／ｍｏｌの範囲、及び好ましくは３００〜２０００ｇ／ｍｏｌの範囲である。α，ω−ビス（クロロヒドリン）ポリアルキレングリコールエーテル及びこれらを製造する方法は、例えば、ＵＳ４１４４１２３に記載されている。塩基での処理は、α，ω−ビス（クロロヒドリン）ポリアルキレングリコールエーテルを、ポリアルキレンエーテルの対応するα，ω−ビスエポキシドに変換することを可能にする。このα，ω−ビスエポキシドは、二官能性架橋剤（Ｃ３）として、同様に有用である。
【００９８】
（Ｃ３）として適切な、少なくとも二官能性の架橋剤は、更に、例えばＥＰ−Ａ００２５５１５に記載されているようなα，ω−ジクロロポリアルキレンを含む。適切なα，ω−ジクロロポリアルキレングリコールは、例えば、二価(dihydric)、三価、又は四価のアルコール、好ましくはアルコキシル化された二価、三価、又は四価アルコールを、チオニルクロリドと（ＨＣｌ分離下に）反応させ、そして次に、例えば対応するビスクロロスルホネートを触媒作用によって（二酸化硫黄分離下に）分解することにより製造可能であり、又はホスゲンと反応させ、（ＨＣｌ分離下に）対応するビスクロロカルボンエステルを形成し、及びその後に、上記ビスクロロカルボンエステルを触媒作用により（二酸化炭素分離下に）分解し、α，ω−ジクロロポリアルキレングリコールを形成して製造される。アルコキシル化された二価、三価又は四価のアルコールは、好ましくはエトキシル化された及び／又はプロポキシル化されたグリコール、グリセロール又はペンタエリチリトール（グリコール１モル当たり、１〜１００モル及び特に４〜４０モルのエチレンオキシド又はプロピレンオキシドと反応させたもの）である。
【００９９】
有用な、少なくとも二官能性の架橋剤（Ｃ３）は、更に、α，ω−又は隣位のジクロロアルカン、例えば、１，２−ジクロロエタン、１−ブロモ−２−クロロエタン、１，２−ジクロロプロパン、１，３−ジクロロプロパンン、１，４−ジクロロブタン、及び１，６−ジクロロヘキサンを含む。有用な、少なくとも二官能性の架橋剤（Ｃ３）は、更に、少なくとも三価のアルコールと、少なくとも２個のクロロヒドリン単位を有するエピクロロヒドリンとの反応生成物を含む。有用な多価アルコールは、例えば、グリセロール、単一に又は多重にエトキシル化された、及び／又はプロポキシル化されたグリセロール、分子ごとに２〜１５個のグリセロール単位を有するポリグリセロール、及び適切であれば、ＤＥ−Ａ２９１６３５６等から公知のエトキシル化された、及び／又はプロポキシル化されたポリグリセロールを含む。
【０１００】
有用な、少なくとも二官能性の架橋剤（Ｃ３）は、更に、ブロックされた、又はブロックされていないイソシアネート基、例えば、２，２，３，６−テトラメチル−４−ピペリジドンでブロックされたトリメチルヘキサメチレンジシクロシアネートを含む。このような、少なくとも二官能性の架橋剤（Ｃ３）は、例えばＥＰ−Ａ４０２８２８５等から公知である。更に、アジリジン単位を含む少なくとも二官能性の架橋剤（Ｃ３）も適切であり、この例は、ポリエーテル又は置換された炭化水素に基づくもの、例えば、１，６−ビス−Ｎ−アジリジノヘキサンである。
【０１０１】
少なくとも二官能性の架橋剤（Ｃ３）は、エピハロホドリン、好ましくは、エピクロロヒドリン、α，ω−ビス（クロロヒドリン）ポリアルキレングリコールエーテル、ポリアルキレンエーテルのα，ω−ビス（エポキシド）及び／又はポリアルキレングリコールのビスグリシジルエーテルが特に好ましい。
【０１０２】
本発明の１実施の形態では、助剤物質（Ｃ）を製造するために、少なくとも二官能性の架橋剤（Ｃ３）を使用する。
【０１０３】
本発明の他の実施の形態では、助剤物質（Ｃ）を製造するために、少なくとも二官能性の架橋剤（Ｃ３）の２種以上の混合物を使用する。
【０１０４】
本発明の他の実施の形態では、（Ｃ１）は、ポリアルキレンアミン、及び特にポリエチレンイミンから選ばれ、そして、助剤物質（Ｃ）の製造において、少なくとも二官能性の架橋剤（Ｃ３）が使用される必要がない。
【０１０５】
助剤物質（Ｃ）は、それ自身は公知の方法で製造可能である。例えば、最初に（Ｃ１）が（Ｃ２）と反応され、そして次に（Ｃ３）が加えられる。この代わりに、（Ｃ３）と（Ｃ２）が同時に（Ｃ１）と反応されても良い。最初に（Ｃ１）と（Ｃ３）とを反応させ、そして次に（Ｃ２）を加えることも可能である。
【０１０６】
本発明の１実施の形態では、（Ｃ１）の、（Ｃ２）及び適切である場合には（Ｃ３）との反応が、３０℃〜１５０℃の範囲、及び好ましくは５５℃〜１００℃の範囲で行われる。
【０１０７】
本発明の１実施の形態では、（Ｃ１）の、（Ｃ２）及び適切である場合には（Ｃ３）との反応が、０．１〜１０バールの範囲、及びより好ましくは１〜５バールの範囲の雰囲気圧力(atmospheric pressure)で行われる。
【０１０８】
本発明の１実施の形態では、（Ｃ１）の、（Ｃ２）及び適切である場合には（Ｃ３）との反応は、水性媒体内で行われるが、この水性媒体は、１種以上の有機溶媒を含んでいても良い。しかしながら、好ましくは、（Ｃ１）の、（Ｃ２）及び適切である場合には（Ｃ３）との反応は、有機溶媒を使用せず、そして水中で行われることが好ましい。
【０１０９】
本発明の１実施の形態では、（Ｃ１）の、（Ｃ２）との反応は、少なくとも１種の遊離基除去剤、例えば、ヒドロキノン、ヒロドキノンモノメチルエーテル、フェノチアジン、例えば、２，２，６，６−テトラメチルピペリジン等の障害アミン（ＨＡＬＳ）、又は例えば２，６−ジ−ｔｅｒｔ−ブチルフェノール等の置換されたフェノールの存在下に行われる。
【０１１０】
本発明の１実施の形態では、（Ｃ１）の、（Ｃ２）との反応は、少なくとも１種の強塩基、例えば水酸化ナトリウム、又は水酸化カリウムの存在下に行われる。
【０１１１】
（Ｃ１）と（Ｃ２）の間のモル割合は、（Ｃ１）中の窒素の上の水素原子の、成分（Ｃ２）に対するモル割合が、１：０．２〜１：０．９５の範囲、好ましくは１：０．３〜１：０．９の範囲、より好ましくは１：０．４〜１：０．８５の範囲になるように選ばれる。
【０１１２】
本発明の１実施の形態では、本発明に従い使用される助剤物質（Ｃ）は、初期的に(incipiently)架橋したポリマー、すなわち、窒素含有ポリマー（Ｃ１）中に含まれるＮ−Ｈ結合の、０．１〜１０モル％、好ましくは５モル％以下、及びより好ましくは２モル％以下が、少なくとも１種の、少なくとも２官能性の架橋剤（Ｃ３）と反応しているポリマーを含む。
【０１１３】
本発明の１実施の形態では、助剤物質（Ｃ）は、平均分子量Ｍwが、１０００〜２００００００ｇ／モルの範囲、及び好ましくは２００００〜１００００００ｇ／モルの範囲である。
【０１１４】
助剤物質（Ｃ）は、一般的には、水溶液又は分散物として得られ、これらから、助剤物質（Ｃ）を、それ自身は公知の方法で、遊離（分離）及び精製することができる。しかしながら、多くの場合、助剤物質（Ｃ）の得られた溶液（Ｃ）は、本発明の水性処方物を製造するために使用可能であり、そして精製工程を行う必要がない。
【０１１５】
本発明のある特定の実施の形態は、本発明の方法を、インクジェットインキを使用して、転写印刷法(transfer printing)に従うインクジェット法として行うことを含む。この場合、上記インクジェットインキは、分散物質（Ａ）として少なくとも１種の分散染料、及び少なくとも１種の助剤物質（Ｃ）を含んでおり、このインキが、基体（Ｂ）としての転写紙に施される。そして、助剤物質（Ｃ）のｐＫa値が、基体（Ｂ）としての転写紙のｐＫa値よりも高く、及び分散した物質（Ａ）としての、（適切であれば、少なくとも１種の分散剤と結び付いた）分散染料のｐＫa値よりも高いものである。ここで、助剤物質（Ｃ）は、三次元両性コア−シェルポリマーから選ばれ、そして次に、１５０〜２５０℃の範囲の温度で、好ましくは昇華により、第２の基体へ転写される。また、分散染料(disperse dye)は、分子的に溶解可能なもので、例えば、ポリアミド、ポリアクリロニトリル、ビスコース、アセテート、及び好ましくはポリエステル、特に合成ファイバー、例えばポリアミド、ビスコースアセテート及び／又はポリエステルである。
【０１１６】
本発明の１実施の形態では、転写プレス又はカレンダーを使用することにより、１５０〜２５０℃の範囲で温度が設けられる。
【０１１７】
本発明は、更に、少なくとも１種の溶解又は分散した物質（Ａ）、及び少なくとも１種の助剤物質（Ｃ）を含む処方物であって、助剤物質（Ｃ）のｐＫa値が、溶解又は分散した物質（Ａ）のｐＫa値よりも高く、及び助剤物質（Ｃ）が、三次元両性コア−シェルポリマーから選ばれる処方物（調合物:formulation）、好ましくは水性処方物を提供する。
【０１１８】
溶解又は分散した物質（Ａ）及び助剤物質（Ｃ）及びこれらを作成する方法は上述している。
【０１１９】
本発明の１実施の形態では、助剤物質（Ｃ）として選ばれる三次元両性コア−シェルポリマーは、部分的に架橋され、化学的に改質された（カチオン性コアを有する）ポリマーを有する。
【０１２０】
本発明の１実施の形態では、溶解した又は分散した物質（Ａ）は、分散染料を含む。
【０１２１】
本発明の１実施の形態では、溶解又は分散した物質（Ａ）は、ＳＯ3-又はＯＳＯ3-基を有する物質を含む。
【０１２２】
本発明の１実施の形態では、助剤物質（Ｃ）は、
（Ｃ１）ポリアルキレンポリアミン、ポリアミドアミン、エチレンイミン−グラフトポリアミドアミン、ポリエーテルアミンから選ばれる少なくとも１種の窒素含有ポリマー（窒素性ポリマー）を、
（Ｃ２）そのカルボキシル基がフリー（無結合：free）であるか又はキャップされて良いα，β−不飽和カルボキシル化合物、そのカルボキシル基がフリーであるか又はキャップされて良いα−ハロカルボキシル化合物、そのカルボキシル基がフリーであるか又はキャップされて良いグリシジルカルボキシル化合物、シアノヒドリン、及び少なくとも１種のアルデヒドと少なくとも１種のアルカリ金属シアニドとの混合物から選ばれる少なくとも１種のカルボキシアルキル化試薬、
（Ｃ３）及び、適切である場合には（場合により）、その官能基が、ヒドロヒドリン、グリシジル、アジリジン、又はイソシアネート単位又はハロゲン原子から選ばれる、少なくとも１種の、少なくとも２官能性の架橋剤、
と反応させることにより得られる。
【０１２３】
本発明の１実施の形態では、水性であることが好ましい処方物は、本発明の処方物の合計量に対して、０．０１質量％〜４０質量％、好ましくは０．０５質量％〜３０質量％、及びより好ましくは０．１質量％〜２０質量％の溶解／分散物質（Ａ）、及び０．００１質量％〜２０質量％、好ましくは０．０１質量％〜１０質量％、及びより好ましくは０．１質量％〜１質量％の助剤物質（Ｃ）を含む。本発明の処方物（この処方物は水性処方物であることが好ましい。）を含むインクジェットインキは本発明の１実施の形態として含まれる。
【０１２４】
本発明のインクジェット法用のインキは、少なくとも１種の溶解又は（好ましくは）分散した物質（Ａ）、及び少なくとも１種の助剤物質（Ｃ）を含み、助剤物質（Ｃ）のｐＫa値が、溶解又は分散した物質（Ａ）のものよりも高く、及び助剤物質（Ｃ）が、三次元両性コア−シェルポリマーから選ばれるものである。
【０１２５】
インクジェット法用の本発明の複数種類のインキを含むインキセットは、本発明の更なる実施の形態の範囲である。本発明のインキセットは、付加的な液体（この液体は、例えば、ポリ（メト）アクリル酸又はスチレン（メト）アクリル酸コポリマー等のアニオン性ポリマーを含んだものである。）を含まない。
【０１２６】
本発明の１実施の形態では、発明対象物、好ましくは水性処方物、及び特にインクジェット法用の本発明のインキは、更に少なくとも１種の付属物(exstra)（Ｄ）を含む。
【０１２７】
ここで、インクジェット法用のインキは、インクジェットインキ又は簡潔にインキと称される。
【０１２８】
本発明の１実施の形態では、インクジェットインキは、本発明の（好ましくは水性である）処方物を、水で希釈し、そして適切であれば１種以上の付属物（Ｄ）と混合して製造される。
【０１２９】
本発明の１実施の形態では、インクジェットインキの固体含有量は、３質量％〜４０質量％の範囲、好ましくは３５質量％以下の範囲、及びより好ましくは５質量％〜３０質量％の範囲で調節される。
【０１３０】
本発明に従うインクジェット法インキは、付属物（Ｄ）として、１種以上の有機溶媒を含んで良い。分子量が低いポリテトラヒドロフラン（ポリ−ＴＨＦ）は好ましい付属物（Ｄ）である。この付属物（Ｄ）は、単独で使用して良く、又、１種以上の高沸点、水溶性又は水混和性有機溶媒との混合物の状態で使用することが好ましい。
【０１３１】
好ましい低分子量のポリテトラヒドロフランの平均分子量Ｍwは、代表例では、１５０〜５００ｇ／モルの範囲であり、好ましくは２００〜３００ｇ／モルの範囲、及びより好ましくは約２５０ｇ／モル（対応する分子量分布を有する。）である。
【０１３２】
ポリテラヒドロフランは、公知の方法で、テトラヒドロフランのカチオン性重合を介して製造可能である。この生成物は、直鎖性ポリテトラメチレングリコールである。
【０１３３】
ポリテトラヒドロフランが、更なる有機溶媒との混合物中の付属物（Ｄ）として使用される場合、使用される更なる有機溶媒は、通常、大気圧で高沸点（すなわち、通常、＞１００℃である。）のものであり、そして、水に溶解性又は水と混和性の、水分含有有機溶媒である。
【０１３４】
有用な溶媒は、多価アルコール、好ましくは、２〜８個、及び特に３〜６個の炭素原子を有する、非分岐又は分岐(branched)の多価アルコールで、例えば、エチレングリコール、１，２−プロピレングリコール、１，３−プロピレングリコール、グリセロール、エリチリトール、１，１，１−トリメチルｄプロパンペンタエリチリトール、ペンチトール、例えば、アラビトール、アドニトール、及びキシルトール及びヘキシトール、例えば、マンニトール及びドルシトールである。
【０１３５】
有用な溶媒は、更に、ポリエチレングリコール及びポリプロピレングリコールを含み、これらは、その低級ポリマー（ジ−、トリ−、及びテトラマー）及びそのモノ（特にＣ1−Ｃ6及び特にＣ1−Ｃ4）アルキルエーテルを含む。好ましくは、平均分子量Ｍnが、１００〜６０００ｇ／モルの範囲、特に１５００ｇ／モル以下、及び特に、１５０〜５００ｇ／モルの範囲のポリエチレン及びポリプロピレングリコールである。例としては、ジエチレングリコール、トリエチレングリコール、及びテトラエチレングリコール、ジエチレングリコールモノメチルエーテル、ジエチレングリコールモノエチルエーテル、ジエチレングリコールモノ−ｎ−プロピルエーテル、ジエチレングリコールモノイソプロピルエーテル、ジエチレングリコールモノプロピルエーテル、ジエチレングリコールモノ−ｎ−ブチルエーテル、トリエチレングリコールモノメチルエーテル、トリエチレングリコールモノエチルエーテル、トリエチレングリコールモノ−ｎ−プロピルエーテル、トリエチレングリコールモノイソプロピルエーテル、トリエチレングリコールモノ−ｎ−ブチルエーテル、ジ−、トリー、及びテトラ−１，２−及び１，３−プロピレングリコール及びジ−、トリー、及びテトラ−１，２−及び１，３−プロピレングリコールモノメチル、モノエチル、モノ−ｎ−プロピル、モノイソプロピル及びモノ−ｎ−ブチルエーテルを列挙可能である。
【０１３６】
有用な付属物（Ｄ）は、更に、ピロロリドン及びアルキル鎖が、好ましくは１〜４個、及び特に１〜２個の炭素原子を含んでいるＮ−アルキルピロロリドンを含む。有用なアルキルピロロリドンは、Ｎ−メチルピロロリドン、Ｎ−エチルピロロリドン及びＮ−（２−ヒドロエチル）ピロロリドンを含む。
【０１３７】
特に好ましい溶媒の例は、１，２−プロピレングリコール、１，３−プロピレングリコール、グリセロール、ソルビトール、ジエチレングリコール、ポリエチレングリコール（Ｍw１５０〜５００ｇ／モル）、ジエチレングリコールモノブチルエーテル、トリエチレングリコールモノブチルエーテル、ピロロリドン、Ｎ−メチルピロロリドン及びＮ−（２−ヒドロキシエチル）ピロロリドンである。
【０１３８】
ポリテトラヒドロフランも、１種以上（例えば、２種、３種又は４種）の上述した溶媒と混合して良い。
【０１３９】
本発明の１実施の形態では、本発明に従うインクジェット法インキは、０．１質量％〜８０質量％、好ましくは２質量％〜６０質量％、より好ましくは５質量％〜５０質量％、及び最も好ましくは１０質量％〜４０質量％の非水溶性(nonaqueous)溶媒を含んで良い。
【０１４０】
付属物（Ｄ）として使用される非水溶性溶媒（この溶媒は、特に好ましい上述した溶媒の組合せを含む。）は、尿素(urea)（通常、処方物の質量に対して０．５質量％〜５質量％の範囲）を補足して、溶媒混合物の水分保有効果を更に高めることが有利であって良い。
【０１４１】
本発明に従うインクジェット法インキは、（特に、水性インクジェットインキ用に、及び印刷及び被覆工業にとって、通常のものである）更なる付属物（Ｄ）を含んで良い。例は、防腐剤、例えば、１，２−ベンズイソチアジン−３−ｏｎｅ（Ａｖｅｃｉａ  ＬｉｍからのＰｒｏｘｅｌ  ｂｒａｎｄｓとして市販されている。）及びそのアルカリ金属塩、グルタルアルデヒド及び／又はテトラメチロールアセチレンジウレア、Ｐｒｏｔｅｃｔｏｌｓ（登録商標）、抗酸化剤、脱ガス／脱泡剤、例えば、アセチレンジオール及びエトキシル化アセチレンジオール（一般的には、アセチレンジオール１分子ごとに、２０〜４０モルのエチレンオキシドを含み、そして分散効果を有していて良い。）、粘性調節剤、流れ助剤(flow agent)、湿潤剤（例えば、以下の成分を主成分とする湿潤剤、すなわち、エトキシル化、又はプロポキシル化脂肪又はオキソアルコール、プロピレンオキシド−エチレンオキシドブロックコポリマー、以下のもののエトキシレート、すなわちオレイン酸、又は、アルキルフェノール、アルキルフェノールエーテルサルフェート、アルキルポリグリコシド、アルキルホスホネート、アルキルフェノールホスホネート、アルキルホスフェート、アルキルフェノールホスフェート、又は好ましくはポリエーテルシロキサンコポリマー、特に、アルコキシル化２−（３−ヒドロキシプロピル）ヘプタメチルトリシロキサン、ここで、これらは、通常、７〜２０個、及び好ましくは７〜１２個のエチレンオキシド単位のブロック、及び２〜２０個及び好ましくは２〜１０個のプロピレンオキシド単位のブロックを含み、そして、着色剤調合物内に０．０５質量％〜１質量％の量で含まれて良いものである。）、抗移転剤(anti-settler)、光沢改良剤、グリダント、粘着改良剤、抗剥離剤、脱光沢剤、乳化剤、安定剤、疎水剤、光調整剤、処理剤(hand improver)、帯電防止剤、塩基、例えば、トリエタノールアミン、又は酸、特に、カルボン酸、例えば、乳酸、又はくえん酸（ｐＨを調整するためのもの）を含む。これらの作用物質が、本発明に従うインクジェット法インキの成分部分である場合、これらの合計量は、本発明の着色剤調合物及び特にインクジェット法用の本発明のインキの質量に対して、通常、２質量％、及び特に１質量％である。
【０１４２】
有用な付属物（Ｄ）は、更に、例えば一般式ＶＩ、
【０１４３】
【化６】
2008535988.tif 000007
【０１４４】
（但し、
ＡｌｋＯは、同一又は異なるアルキレンオキシド単位、例えばプロピレンオキシド単位、ブチレンオキシド単位、及び特にエチレンオキシド単位を表わし、
Ｒ4、Ｒ5、Ｒ6及びＲ7は、それぞれが同一又は異なるもので、及び、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１,２−ジメチルプロピル、イソアミル、ｎ−ヘキシル、イソヘキシル、ｓｅｃ−ヘキシル、ｎ−ヘプチル、ｎ−オクチル、２−エチルヘキシル、ｎ−ノニル、ｎ−デシル等の、分岐又は非分岐のＣ1−Ｃ10−アルキル、より好ましくは、メチル、エチル、ｎ−プロピル、イソプロピル、ｎ−ブチル、イソブチル、ｓｅｃ−ブチル及びｔｅｒｔ−ブチル等のＣ1−Ｃ4−アルキル、及び水素から選ばれ、
ｄが、同一又は異なるもので、そして、０〜５０の範囲の整数、好ましくは０又は１〜３０の範囲、及びより好ましくは３〜２０の範囲の整数から選ばれる。）
の、（アルコキシル化されて良い）アセチレンジオールを含む。
【０１４５】
本発明の好ましい実施の形態では、Ｒ5及びＲ7はメチルである。
【０１４６】
本発明の好ましい実施の形態では、Ｒ5及びＲ7はメチルであり、そして、Ｒ4及びＲ6はイソブチルである。
【０１４７】
他の好ましい付属物（Ｄ）は、式ＶＩＩａ〜ＶＩＩｄ、
［（ＣＨ3）3Ｓｉ−Ｏ］2−Ｓｉ（ＣＨ3）−（ＣＨ2）3−Ｏ（ＣＨ2ＣＨ2Ｏ）d−Ｈ      ＶＩＩａ
Ｈ（ＯＣＨ2ＣＨ2）d−Ｏ−（ＣＨ2）3−Ｓｉ（ＣＨ3）［ＯＳｉ（ＣＨ3）3］［ＯＳｉ（ＣＨ3）2−ＯＳｉ（ＣＨ3）3］    ＶＩＩｂ
Ｈ（ＰＯ）d−（ＯＣＨ2ＣＨ2）d−Ｏ−（ＣＨ2）3−Ｓｉ（ＣＨ3）［ＯＳｉ（ＣＨ3）2−ＯＳｉ（ＣＨ3）3］2    ＶＩＩｃ
Ｈ（ＰＯ）d−（ＯＣＨ2ＣＨ2）d−Ｏ−（ＣＨ2）3−Ｓｉ（ＣＨ3）［ＯＳｉ（ＣＨ3）3］［ＯＳｉ（ＣＨ3）2］u−ＯＳｉ（ＣＨ3）3    ＶＩＩｄ
（但し、ｄは、同一又は異なるもので、そして上記のように定義され、及びｕは、１〜１０の範囲の整数である。）
の、（アルコキシル化されて良い）シリコン化合物である。
【０１４８】
本発明の１実施の形態では、本発明に従うインクジェット法インキは、動的粘性(dynamic viscosity)が、２〜８０ｍＰａ・ｓの範囲、好ましくは、３〜４０ｍＰａ・ｓの範囲、及びより好ましくは３０ｍＰａ・ｓ以下である（ドイツ標準規定ＤＩＮ５３０１８に従い、２３℃で測定）。
【０１４９】
本発明の１実施の形態では、本発明に従うインクジェット法のインキの表面張力（界面張力）は、２４〜７０ｍＮ／ｍの範囲、及び特に２５〜６０ｍＮ／ｍの範囲である（ドイツ標準規定ＤＩＮ５３９９３に従い、２５℃で測定）。
【０１５０】
本発明の１実施の形態では、本発明に従うインクジェット法インキのｐＨは、５〜１０の範囲、及び好ましくは７〜９の範囲である。
【０１５１】
本発明に従うインクジェット法インキは、全て有利な挙動特性を有しており、特に、良好な初期印刷特性（start-of-print performance）、及び使用持続特性(sustained use performance)（ｋｏｇａｔｉｏｎ）を有しており、及びまた特に、（特に好ましい溶媒の組合せが使用された場合、）良好な乾燥挙動を有し、及び高品質の印刷画像を製造するもので、すなわち、輝き(brilliance)が高く、及び影(shade)が深く、及び高い乾燥摩擦、光、水及び湿潤摩擦に強い印刷画像を製造するものである。
【０１５２】
本発明の更なる実施の形態では、少なくとも２種、及び少なくとも３種の異なる（本発明の）インクジェット法インキを組合せ、インキセット(ink set)を形成することができる。このインキセットでは、異なるインクジェットインキが、それぞれが異なる色（例えば、イエロー、マジェンダ、シアン及びブラック）である、異なる着色剤を有する。
【０１５３】
本発明は、更に、本発明に従う、（水性であることが好ましい）処方物を製造する方法（以降、本発明の製造方法とも称する。）を提供する。
【０１５４】
本発明の１実施の形態では、本発明の製造方法は、極性、及び好ましくは水性媒体中に溶解又は分散し、そして少なくとも１種の助剤物質（Ｃ）と混合された、少なくとも１種の物質（Ａ）によって行われる。
【０１５５】
極性媒体は、例えば、アルコール、好ましくはメタノール又はエタノール又はイソプロパノールが可能である。
【０１５６】
本発明の目的のための水性媒体は、純水が可能であり、又は好ましくは、例えば、被覆法または印刷法、特にインクジェット法による印刷法では通常の付属物（Ｄ）（エキストラ（Ｄ））の水溶液が可能である。インクジェット法のための、好ましい付属物（Ｄ）は、上述したものである。
【０１５７】
当然、極性媒体として、水とメタノール又は水とエタノール又は水とイソプロパノールを使用することも可能である。
【０１５８】
本発明の特定の実施の形態（１実施の形態）では、本発明の製造方法は、少なくとも１種の物質（Ａ）を、極性及び好ましくは水性媒体（この媒体には、助剤物質（Ｃ）が混合されている。）に分散させることにより行われ、この分散は、例えばボールミル内で行われる。
【０１５９】
本発明は、更に、本発明の方法により印刷された基体を提供する。本発明に従う、印刷された基体は、（施された、溶解又は分散した物質（Ａ）のために、）良好な摩擦強さ(rub fastness)、例えば、乾燥摩擦強さ、及び湿潤摩擦強さに卓越しており、そして、驚く程鮮明な線に卓越している。
【０１６０】
本発明は、更に、転写印刷法(transfer printing process)における転写媒体として、本発明の印刷された基体を使用する方法を提供する。
【０１６１】
本発明は、更に、ポリエステル又はポリエステル含有材料を、転写印刷法により着色する方法を提供する。ここで、この方法では、本発明の印刷された基体が、転写媒体として使用され、基体（Ｂ）は、ｐＫa値（ｐＫａ値）が４〜６の範囲である転写紙であることが好ましい。
【０１６２】
本発明は、更に、ポリアミド、ポリアクリロニトリル、ビスコース、アセテート、及び好ましくはポリエステル又はポリエステル含有材料からなる、（本発明の印刷された基体を使用して、又は本発明の方法を使用して着色された）基体を提供する。ポリアミド、ポリアクリロニトリル、ビスコース、アセテート、及び好ましくはポリエステル又はポリエステル含有材料からなる、本発明の着色された基体は、（施された、溶解又は分散した物質（Ａ）のために、）良好な摩擦強さ、例えば、乾燥摩擦強さ、及び湿潤摩擦強さに卓越しており、そして、驚く程鮮明な線に卓越している。特に、ポリアミド、ポリアクリロニトリル、ビスコース、アセテート、及び好ましくはポリエステル又はポリエステル含有材料からなる基体に、パターンを特に効率的に、そして鮮明に転写することができる。
【０１６３】
以下に実施例を使用して本発明を説明する。
【０１６４】
共通する前段階：
固体含有量：％での表記は、本発明の枠内では、他に記載がなければ、全て質量％が適用される。
【０１６５】
ＦｉｋｅｎｔｓｃｈｅｒによるＫ値は、例えば、助剤物質（Ｃ）の分子量の尺度であり、及び、Ｈ．Ｆｉｋｅｎｔｓｃｈｅｒ，Ｃｅｌｌｕｌｏｓｅ−Ｃｈｅｍｉｅ，１３，３８〜６４及び７１〜７４（１９３２）に従い、２３℃で、１質量％の水中溶液として測定される。
【０１６６】
Ｉ．助剤物質（Ｃ）の製造
Ｉ．１．助剤物質Ｃ−１の製造
攪拌器及び還流凝縮器を備えた４つクビ(four-neck)フラスコに、１９６ｇのポリエチレンイミン（Ｃ１．１，無水性、Ｍw２５０００ｇ／モル）を、窒素雰囲気下に挿入した。５８８ｇの蒸留水を窒素雰囲気下に加え、ポリエチレンイミンを２５質量％にまで希釈した。この混合物を、攪拌しながら７０℃に加熱し、そして、２２質量％のＣ３．１の水溶液、４０ｍｌを５分間の過程にわたり、７０℃で加えた。Ｃ３．１は、Ｍwが１５００ｇ／モルのポリエチレングリコールの、２当量のエピクロロヒドリンとの反応生成物であった。Ｃ３．１の添加の完了後に、この反応混合物を７０℃で５時間攪拌した。次に温度を８０℃にまで上昇させ、そして２６３．２ｇのアクリル酸（Ｃ２．１）を、８０℃で３時間にわたり、滴下して加えた。添加の完了後、このように得られた反応混合物を、８０℃で１時間攪拌し、そしてその後、室温にまで冷却し、助剤物質Ｃ−１の、黄色がかったオレンジ色の粘性溶液を得た。この粘性溶液は、固体含有量が４２％（２時間、真空／１２０℃）で、そして、Ｆｉｋｅｎｔｓｃｈｅｒ  Ｋ値（水中１％）が１７であった。
【０１６７】
助剤物質Ｃ−１のｐＫa値は、６．３であった。
【０１６８】
Ｉ．２．助剤物質Ｃ−２の製造
攪拌器及び還流凝縮器を備えた４つクビフラスコに、３５０ｇで、５６質量％のポリエチレンイミン（Ｃ１．１、Ｍw２５０００ｇ／モル）水溶液を、窒素雰囲気下に挿入した。４５６ｇの蒸留水を窒素雰囲気下に加え、ポリエチレンイミンを２４質量％にまで希釈した。この混合物を、攪拌しながら８０℃に加熱し、そして、２５９．４ｇのアクリル酸（Ｃ２．１）を３時間の過程にわたり、８０℃で滴下して加えた。添加の完了後に、この反応混合物を８０℃で更に６時間攪拌した。助剤物質Ｃ−２の、黄色がかったオレンジ色の粘性溶液を得た。この粘性溶液は、固体含有量が４３．２％（２時間、真空／１２０℃）で、そして、Ｆｉｋｅｎｔｓｃｈｅｒ  Ｋ値（水中１％）が１４．９であった。
【０１６９】
助剤物質Ｃ−２のｐＫa値は、６．５であった。
【０１７０】
Ｉ．３．助剤物質Ｃ−３の製造
攪拌器及び還流凝縮器を備えた４つクビフラスコに、３５０ｇで、５６質量％のポリエチレンイミン（Ｃ１．１、Ｍw２５０００ｇ／モル）水溶液を、窒素雰囲気下に挿入した。４５６ｇの蒸留水を窒素雰囲気下に加え、ポリエチレンイミンを希釈した。この混合物を、攪拌しながら７０℃に加熱し、そして、５０質量％のＣ３．３の水溶液、１８ｍｌを５分間の過程にわたり、７０℃で加えた。Ｃ３．３は、平均分子量Ｍwが６６０ｇ／モルのポリエチレングリコールの、２当量のエピクロロヒドリンとの反応生成物であった。添加の完了後に、この反応混合物を７０℃で５時間攪拌した。次に温度を８０℃にまで上昇させ、そして２５９．４ｇのアクリル酸（Ｃ２．１）を、８０℃で３時間にわたり、滴下して加えた。添加の完了後、この反応混合物を、９５℃で更に１時間攪拌し、そしてその後、室温にまで冷却し、助剤物質Ｃ−３の、黄色がかったオレンジ色の粘性溶液を得た。この粘性溶液は、固体含有量が４４．１％（２時間、真空／１２０℃）で、そして、Ｆｉｋｅｎｔｓｃｈｅｒ  Ｋ値（水中１％）が２３．１であった。
【０１７１】
助剤物質Ｃ−３のｐＫa値は、６．４であった。
ＩＩ．本発明のインクジェット法用のインキの製造
表1に示した成分を、ガラスブレーカー内で混合した。量は、他に記載がなければｇ（グラム）である。本発明のインキＴ１〜Ｔ８が得られた。
【０１７２】
【表１】
2008535988.tif 000008
【０１７３】
Ｋｅｙ：
分散剤１：化合物Ｉｂ．１，ｐＫa２．２
【０１７４】
【化７】
2008535988.tif 000009
【０１７５】
付属物Ｄ１：Ｍwが１０００ｇ／モルのポリエチレングリコール
付属物Ｄ２：Ｍwが４０００ｇ／モルのポリエチレングリコール
付属物Ｄ３：プロピレングリコール中、１，２−ベンズイソチアゾリン−３−ｏｎｅ（殺生物剤）
付属物Ｄ４：Ｈ（ＯＣＨ2ＣＨ2）7−Ｏ−（ＣＨ2）3−Ｓｉ（ＣＨ3）［ＯＳｉ（ＣＨ3）3］2
【０１７６】
【表２】
2008535988.tif 000010
【０１７７】
分散剤２：Ｍwが２００００ｇ／モル、ｐＫa２．１のナフタレンスルホン酸−ホルムアルデヒド縮合物
付属物Ｄ５：Ｍwが４０００ｇ／モルのポリエチレングリコール
付属物Ｄ６：Ｈ（ＯＣ3Ｈ6）3−（ＯＣＨ2ＣＨ2）10−Ｏ−（ＣＨ2）3−Ｓｉ（ＣＨ3）［ＯＳｉ（ＣＨ3）3］［ＯＳｉ（ＣＨ3）2］3−ＯＳｉ（ＣＨ3）3
【０１７８】
ＩＩＩ．本発明のインキでの印刷試験
ＩＩＩ．１  本発明のインキＴ１〜Ｔ４での印刷試験
Ｍｉｍａｋｉ ＪＶ４インクジェット印刷機を使用し、本発明のインキＴ１〜Ｔ４を、基体Ｂ１〜Ｂ７にラインパターンで印刷した。正確には、インキＴ１〜Ｔ３の何れかのストライプ、又はインキＴ１〜Ｔ３の２種又は３種の混合物のストライプの隣に、インキＴ１〜Ｔ４の何れかのストライプというパターンで印刷し、ストライプの縁（境界）における各インキ出液状態(bleeding)をｍｍで測定した。以下の結果が、以下に示す基体に依存して得られた。
【０１７９】
基体Ｂ１は、Ｃｏｌｄｅｎｈｏｖｅ  Ｊｅｔｃｏｌ  ＨＴＲ２０００ペーパー、ｐＫa値：４．９であった。
【０１８０】
【表３】
2008535988.tif 000011
【０１８１】
ＩＩＩ．１．２  本発明のインキの基体Ｂ２への印刷
基体Ｂ２は、Ｃｏｌｄｅｎｈｏｖｅ  Ｊｅｔｃｏｌ  ＨＴＲ４０００ペーパー、ｐＫa値：４．８であった。
【０１８２】
【表４】
2008535988.tif 000012
【０１８３】
ＩＩＩ．１．３  本発明のインキの基体Ｂ３への印刷
基体Ｂ３は、Ｃｏｌｄｅｎｈｏｖｅ  Ｊｅｔｃｏｌ  ハイスピードペーパー、ｐＫa値：５．０であった。
【０１８４】
【表５】
2008535988.tif 000013
【０１８５】
ＩＩＩ．１．４  本発明のインキの基体Ｂ４への印刷
基体Ｂ４は、Ｃｈｅｍ  Ｔｅｎｅｒｏ  Ｔｒａｎｊｅｔ  ８３１ペーパー、ｐＫa値：５．５であった。
【０１８６】
【表６】
2008535988.tif 000014
【０１８７】
ＩＩＩ．１．５  比較試験：本発明のインキの基体Ｂ５への印刷
基体Ｂ５は、ＥＰＳＯＮ  Ｐｈｏｔｏ  Ｑｕａｌｉｔｙ  ペーパー、ｐＫa値：７．７であった。
【０１８８】
【表７】
2008535988.tif 000015
ＩＩＩ．２  本発明のインキＴ５〜Ｔ８の印刷
Ｍｉｍａｋｉ ＪＶ４インクジェット印刷機を使用し、本発明のインキＴ５〜Ｔ８を、基体Ｂ１〜Ｂ７にラインパターンで印刷した。正確には、インキＴ５〜Ｔ７の何れかのストライプ、又はインキＴ５〜Ｔ７の２種又は３種の混合物のストライプの隣に、インキＴ５〜Ｔ８の何れかのストライプというパターンで印刷し、ストライプの縁（境界）における各インキ出液(bleeding)をｍｍで測定した。以下の結果が以下に示す基体に依存して得られた。
【０１８９】
【表８】
2008535988.tif 000016
【０１９０】
【表９】
2008535988.tif 000017
【０１９１】
【表１０】
2008535988.tif 000018
【０１９２】
【表１１】
2008535988.tif 000019
【０１９３】
【表１２】
2008535988.tif 000020
【０１９４】
本発明のインキで印刷された基体は非常に良好な摩擦強さを有していた。
【国際調査報告】
2008535988.tif 000021
2008535988.tif 000022
2008535988.tif 000023
2008535988.tif 000024
2008535988.tif 000025
2008535988.tif 000026